(57)【要約】【課題】環境に優しく、保存性、および低温定着性に優れた液体現像剤を提供すること、また、このような液体現像剤を用いた画像形成装置を提供すること。【解決手段】本発明の液体現像剤は、脂肪酸モノエステルを含む絶縁性液体と、主として樹脂材料で構成されたトナー粒子とを有し、樹脂材料は、第１の樹脂成分と、該第１の樹脂成分よりも重量平均分子量Ｍｗが大きい第２の樹脂成分とを含み、第１の樹脂成分の重量平均分子量Ｍｗは３０００〜１２０００であり、第２の樹脂成分の重量平均分子量Ｍｗは２００００〜４０００００であって、樹脂材料中における、第１の樹脂成分の含有率をＡ［ｗｔ％］、第２の樹脂成分の含有率をＢ［ｗｔ％］としたとき、１．０≦Ａ／Ｂ≦９．０の関係を満足することを特徴とする。【選択図】なし【特許請求の範囲】
【請求項１】
脂肪酸モノエステルを含む絶縁性液体と、樹脂材料を含むトナー粒子とを有し、
前記樹脂材料は、第１の樹脂成分と、該第１の樹脂成分よりも重量平均分子量Ｍｗが大きい第２の樹脂成分とを含み、
前記第１の樹脂成分の重量平均分子量Ｍｗは、３０００〜１２０００であり、
前記第２の樹脂成分の重量平均分子量Ｍｗは、２００００〜４０００００であって、
前記樹脂材料中における、前記第１の樹脂成分の含有率をＡ［ｗｔ％］、前記第２の樹脂成分の含有率をＢ［ｗｔ％］としたとき、１．０≦Ａ／Ｂ≦９．０の関係を満足することを特徴とする液体現像剤。
【請求項２】
液体現像剤において、前記トナー粒子は、少なくとも前記脂肪酸モノエステルの一部が浸透しており、前記脂肪酸モノエステルが浸透していない状態のトナー粒子よりも示差走査熱量測定ＤＳＣにより測定されるガラス転移温度Ｔｇが、１０〜３０℃低くなるものである請求項１に記載の液体現像剤。
【請求項３】
前記第１の樹脂成分のガラス転移温度Ｔｇは、３０〜５５℃であり、かつ、
前記第２の樹脂成分のガラス転移温度Ｔｇは、４５〜７０℃である請求項１または２に記載の液体現像剤。
【請求項４】
前記第１の樹脂成分および前記第２の樹脂成分は、化学構造中にエステル結合を有するものである請求項１ないし３のいずれかに記載の液体現像剤。
【請求項５】
前記第１の樹脂成分および前記第２の樹脂成分は、それぞれ構成モノマー成分として、エチレングリコール（ＥＧ）、および／またはネオペンチルグリコール（ＮＰＧ）を有するものであり、
各樹脂成分を合成する際に使用する、全構成モノマー中における前記エチレングリコールの含有率をＷ（ＥＧ）［ｗｔ％］、前記ネオペンチルグリコールの含有率をＷ（ＮＰＧ）［ｗｔ％］としたとき、前記第１の樹脂成分を合成する際に使用する前記ＥＧと前記ＮＰＧとの重量比率Ｗ（ＥＧ）／Ｗ（ＮＰＧ）の値は、０〜１．１であり、前記第２の樹脂成分を合成する際に使用する前記ＥＧと前記ＮＰＧとの重量比率Ｗ（ＥＧ）／Ｗ（ＮＰＧ）の値は、１．２〜３．０である請求項１ないし４のいずれかに記載の液体現像剤。
【請求項６】
前記絶縁性液体中における前記脂肪酸モノエステルの含有量は、１０〜６０ｗｔ％である請求項１ないし５のいずれかに記載の液体現像剤。
【請求項７】
液体現像剤は、高分子分散剤を含むものである請求項１ないし６のいずれかに記載の液体現像剤。
【請求項８】
前記高分子分散剤は、下記一般式（Ｉ）で表される構造を有するものである請求項７に記載の液体現像剤。
【化１】
2009042729.tif 000009
（ただし、ｌは９〜１２の整数、ｍは３〜６の整数、ｎは５〜８の整数、Ｒは−ＯＨ、Ｒ’はＨ−またはＣＨ３（ＣＨ２）ｐＣＯ−であり、ｐは１５〜１８の整数である。）
【請求項９】
液体現像剤における前記高分子分散剤の含有量は、前記トナー粒子１００重量部に対して、１．０重量部〜１０．０重量部である請求項７または８に記載の液体現像剤。
【請求項１０】
脂肪酸モノエステルを含む絶縁性液体と、樹脂材料を含むトナー粒子とを有し、
液体現像剤から取り出した前記トナー粒子に含まれる樹脂材料をサイズ排除クロマトグラフィー法により該樹脂材料の分子量分布を分析した結果、樹脂成分由来であり、重量平均分子量が２８００〜１１０００となる第１のピークと、樹脂成分由来であり、重量平均分子量が１８０００〜３８００００となる第２のピークとが検出され、
ピーク面積から算出される、前記第１のピーク由来の樹脂成分の前記トナー粒子中の含有率をＣ［ｗｔ％］、前記第２のピーク由来の樹脂成分の前記トナー粒子中の含有率をＤ［ｗｔ％］としたとき、１．１≦Ｃ／Ｄ≦９．２の関係を満足することを特徴とする液体現像剤。
【請求項１１】
色の異なる複数の液体現像剤を用いて、複数の前記液体現像剤に対応した前記単色像を形成する複数の現像部と、
複数の前記現像部で形成された複数の前記単色像が順次転写され、転写された複数の前記単色像を重ね合わせてなる中間転写像を形成する中間転写部と、
前記中間転写像を記録媒体に転写し、前記記録媒体上に未定着カラー画像を形成する２次転写部と、
前記未定着カラー画像を前記記録媒体上に定着する定着部とを有し、
前記液体現像剤が、脂肪酸モノエステルを含む絶縁性液体と、重量平均分子量Ｍｗが３０００〜１２０００である第１の樹脂成分と、重量平均分子量Ｍｗが２００００〜４０００００である第２の樹脂成分とを有する樹脂材料を含むトナー粒子とを有し、前記樹脂材料中における、前記第１の樹脂成分の含有率をＡ［ｗｔ％］、前記第２の樹脂成分の含有率をＢ［ｗｔ％］としたとき、１．０≦Ａ／Ｂ≦９．０の関係を満足するものであることを特徴とする画像形成装置。
【請求項１２】
前記現像部は、前記単色像を形成するための前記液体現像剤を供給する供給部と、前記供給部にある余剰の前記液体現像剤を回収する回収部と、前記回収部と前記供給部との間に設けられた仕切とを有し、
前記仕切を通じて、前記供給部にある余剰の前記液体現像剤は、前記回収部に回収されるものである請求項１１に記載の画像形成装置。
【発明の詳細な説明】
【技術分野】
【０００１】
本発明は、液体現像剤および画像形成装置に関するものである。
【背景技術】
【０００２】
潜像担持体上に形成した静電潜像を現像するために用いられる現像剤には、顔料等の着色剤および結着樹脂を含む材料で構成されるトナーを乾式状態で用いる乾式トナーと、特許文献１に示すようなトナーを電気絶縁性の担体液（絶縁性液体）に分散した液体現像剤（液体トナー）とがある。
【０００３】
乾式トナーを用いる方法は、固体状態のトナーを取り扱うので、取り扱い上の有利さはあるものの、粉体による人体等への悪影響が懸念されるほか、トナーの飛散による汚れ、トナーを分散した際の均一性等に問題がある。また、乾式トナーでは、粒子の凝集が起こり易く、トナー粒子の大きさを十分に小さくするのが困難であり、解像度の高いトナー画像を形成するのが困難であるという問題がある。また、トナー粒子の大きさを比較的小さなものとした場合には、上述したような粉体であることによる問題が更に顕著なものとなる。
【０００４】
一方、液体現像剤を用いる方法では、液体現像剤中におけるトナー粒子の凝集が効果的に防止されるため、微細なトナー粒子を用いることが可能であり、また、結着樹脂として、低軟化点（低軟化温度）のものを用いることができる。その結果、液体現像剤を用いる方法では、細線画像の再現性が良く、階調再現性が良好で、カラーの再現性に優れており、また、高速での画像形成方法としても優れているという特徴を有している。
【０００５】
しかしながら、従来の液体現像剤では、乾式トナーに比べ、トナー粒子の分散性が向上するものの、絶縁性液体とトナー粒子との親和性が低く、長期にわたって良好な分散状態を維持するのが困難であった。その結果、液体現像剤の保存性、長期安定性を十分に確保するのが困難であった。また、近年の省エネルギー化に伴う、低温での定着では、オフセット（低温オフセット）等が頻発する問題があった。
【０００６】
【特許文献１】特開２００６−２５１２５３号公報
【発明の開示】
【発明が解決しようとする課題】
【０００７】
本発明の目的は、環境に優しく、保存性、および低温定着性に優れた液体現像剤を提供すること、また、このような液体現像剤を用いた画像形成装置を提供することにある。
【課題を解決するための手段】
【０００８】
このような目的は、下記の本発明により達成される。
本発明の液体現像剤は、脂肪酸モノエステルを含む絶縁性液体と、樹脂材料を含むトナー粒子とを有し、
前記樹脂材料は、第１の樹脂成分と、該第１の樹脂成分よりも重量平均分子量Ｍｗが大きい第２の樹脂成分とを含み、
前記第１の樹脂成分の重量平均分子量Ｍｗは、３０００〜１２０００であり、
前記第２の樹脂成分の重量平均分子量Ｍｗは、２００００〜４０００００であって、
前記樹脂材料中における、前記第１の樹脂成分の含有率をＡ［ｗｔ％］、前記第２の樹脂成分の含有率をＢ［ｗｔ％］としたとき、１．０≦Ａ／Ｂ≦９．０の関係を満足することを特徴とする。
【０００９】
本発明の液体現像剤では、液体現像剤において、前記トナー粒子は、少なくとも前記脂肪酸モノエステルの一部が浸透しており、前記脂肪酸モノエステルが浸透していない状態のトナー粒子よりも示差走査熱量測定ＤＳＣにより測定されるガラス転移温度Ｔｇが、１０〜３０℃低くなるものであることが好ましい。
【００１０】
本発明の液体現像剤では、前記第１の樹脂成分のガラス転移温度Ｔｇは、３０〜５５℃であり、かつ、
前記第２の樹脂成分のガラス転移温度Ｔｇは、４５〜７０℃であることが好ましい。
本発明の液体現像剤では、前記第１の樹脂成分および前記第２の樹脂成分は、化学構造中にエステル結合を有するものであることが好ましい。
【００１１】
本発明の液体現像剤では、前記第１の樹脂成分および前記第２の樹脂成分は、それぞれ構成モノマー成分として、エチレングリコール（ＥＧ）、および／またはネオペンチルグリコール（ＮＰＧ）を有するものであり、
各樹脂成分を合成する際に使用する、全構成モノマー中における前記エチレングリコールの含有率をＷ（ＥＧ）［ｗｔ％］、前記ネオペンチルグリコールの含有率をＷ（ＮＰＧ）［ｗｔ％］としたとき、前記第１の樹脂成分を合成する際に使用する前記ＥＧと前記ＮＰＧとの重量比率Ｗ（ＥＧ）／Ｗ（ＮＰＧ）の値は、０〜１．１であり、前記第２の樹脂成分を合成する際に使用する前記ＥＧと前記ＮＰＧとの重量比率Ｗ（ＥＧ）／Ｗ（ＮＰＧ）の値は、１．２〜３．０であることが好ましい。
【００１２】
本発明の液体現像剤では、前記絶縁性液体中における前記脂肪酸モノエステルの含有量は、１０〜６０ｗｔ％であることが好ましい。
本発明の液体現像剤は、高分子分散剤を含むものであることが好ましい。
本発明の液体現像剤では、前記高分子分散剤は、下記一般式（Ｉ）で表される構造を有するものであることが好ましい。
【化１】
2009042729.tif 000002
（ただし、ｌは９〜１２の整数、ｍは３〜６の整数、ｎは５〜８の整数、Ｒは−ＯＨ、Ｒ’はＨ−またはＣＨ３（ＣＨ２）ｐＣＯ−であり、ｐは１５〜１８の整数である。）
【００１３】
本発明の液体現像剤では、液体現像剤中における前記高分子分散剤の含有量は、前記トナー粒子１００重量部に対して、１．０重量部〜１０．０重量部であることが好ましい。
本発明の液体現像剤は、脂肪酸モノエステルを含む絶縁性液体と、樹脂材料を含むトナー粒子とを有し、
液体現像剤から取り出した前記トナー粒子に含まれる樹脂材料をサイズ排除クロマトグラフィー法により該樹脂材料の分子量分布を分析した結果、樹脂成分由来であり、重量平均分子量が２８００〜１１０００となる第１のピークと、樹脂成分由来であり、重量平均分子量が１８０００〜３８００００となる第２のピークとが検出され、
ピーク面積から算出される、前記第１のピーク由来の樹脂成分の前記トナー粒子中の含有率をＣ［ｗｔ％］、前記第２のピーク由来の樹脂成分の前記トナー粒子中の含有率をＤ［ｗｔ％］としたとき、１．１≦Ｃ／Ｄ≦９．２の関係を満足することを特徴とする。
【００１４】
本発明の画像形成装置は、色の異なる複数の液体現像剤を用いて、複数の前記液体現像剤に対応した前記単色像を形成する複数の現像部と、
複数の前記現像部で形成された複数の前記単色像が順次転写され、転写された複数の前記単色像を重ね合わせてなる中間転写像を形成する中間転写部と、
前記中間転写像を記録媒体に転写し、前記記録媒体上に未定着カラー画像を形成する２次転写部と、
前記未定着カラー画像を前記記録媒体上に定着する定着部とを有し、
前記液体現像剤が、脂肪酸モノエステルを含む絶縁性液体と、重量平均分子量Ｍｗが３０００〜１２０００である第１の樹脂成分と、重量平均分子量Ｍｗが２００００〜４０００００である第２の樹脂成分とを有する樹脂材料を含むトナー粒子とを有し、前記樹脂材料中における、前記第１の樹脂成分の含有率をＡ［ｗｔ％］、前記第２の樹脂成分の含有率をＢ［ｗｔ％］としたとき、１．０≦Ａ／Ｂ≦９．０の関係を満足するものであることを特徴とする。
【００１５】
本発明の画像形成装置では、前記現像部は、前記単色像を形成するための前記液体現像剤を供給する供給部と、前記供給部にある余剰の前記液体現像剤を回収する回収部と、前記回収部と前記供給部との間に設けられた仕切とを有し、
前記仕切を通じて、前記供給部にある余剰の前記液体現像剤は、前記回収部に回収されるものであることが好ましい。
以上の構成を満足することにより、環境に優しく、保存性、および低温定着性に優れた液体現像剤を提供すること、また、このような液体現像剤を用いた画像形成装置を提供することができる。
【発明を実施するための最良の形態】
【００１６】
以下、本発明の好適な実施形態について、詳細に説明する。
《液体現像剤》
本発明の液体現像剤は、絶縁性液体中に主として樹脂材料で構成されたトナー粒子が分散したものである。
＜トナー粒子＞
まず、トナー粒子について説明する。
【００１７】
［トナー粒子の構成材料（トナー材料）］
本発明の液体現像剤を構成するトナー粒子（トナー）は、少なくとも、樹脂材料を含むものである。
１．樹脂材料
トナー粒子を構成する樹脂材料は、重量平均分子量Ｍｗが３０００〜１２０００である第１の樹脂成分と、重量平均分子量Ｍｗが２００００〜４０００００である第２の樹脂成分とを含むものである。このように、トナー粒子を構成する樹脂材料が、低分子量の第１の樹脂成分と、高分子量の第２の樹脂成分とを両方含むことにより、保存時において、トナー粒子同士が凝集するのを確実に防止することができるとともに、定着時には、トナー粒子を記録媒体に比較的低温で定着させることができる。また、トナー粒子を構成する樹脂材料中において、第１の樹脂成分の含有率をＡ［ｗｔ％］、第２の樹脂成分の含有率をＢ［ｗｔ％］としたとき、１．０≦Ａ／Ｂ≦９．０の関係を満足するものである。
【００１８】
上記条件を満足する樹脂材料を構成成分とするトナー粒子と、後述するような脂肪酸モノエステルを含む絶縁性液体とを有する液体現像剤では、以下のような優れた効果を得ることができる。なお、後に詳述するように、脂肪酸モノエステルは、トナー粒子を構成する樹脂材料を可塑化する可塑効果を有する成分である。すなわち、このような液体現像剤では、トナー粒子を構成する樹脂材料中に脂肪酸モノエステルが好適に浸入し、トナー粒子は可塑化される。このような樹脂材料は、高分子量の第２の樹脂成分を含むことにより、液体現像剤中において、このように可塑化されたトナー粒子同士が接触した際に、凝集したり、融着したりするのが確実に防止される。したがって、液体現像剤の保存性は優れたものとなる。特に、高温下でこのような液体現像剤を保存する場合でも、トナー粒子同士の不本意な凝集、融着を確実に防止することができ、液体現像剤は高温保存性にも優れたものとなる。また、定着時には、低分子量の第１の樹脂成分が比較的低温で溶融することができる成分であるとともに、トナー粒子は脂肪酸モノエステルを含み可塑化されたものであるため、トナー粒子が溶融するのに必要な熱量を少なくすることができる。その結果、トナー粒子を低温で記録媒体に好適に定着させることができる。また、トナー粒子が溶融するのに必要な熱量を少なくすることができるため、高速での画像形成にも好適に適応する液体現像剤となる。
【００１９】
上述したように、本発明の液体現像剤は、トナー粒子を構成する樹脂材料が、低分子量の第１の樹脂成分、および高分子量の第２の樹脂成分を所定量含むとともに、絶縁性液体として脂肪酸モノエステルを含んでいることに特徴を有し、これにより優れた効果が得られる。これに対して、液体現像剤が上記の構成を有するものでない場合には、上記のような優れた効果を得ることができない。
【００２０】
より具体的には、トナー粒子を構成する樹脂材料中において、低分子量の第１の樹脂成分の含有率が少なくなり過ぎてしまい、Ａ／Ｂの値が前記下限値未満となると、以下のような問題がある。すなわち、トナー粒子は、含まれる高分子量の第２の樹脂成分の含有量が多いため、液体現像剤の保存性は十分に高くすることができるが、トナー粒子中に脂肪酸モノエステルを好適に浸透させることができない。その結果、トナー粒子を十分に可塑化することができず、液体現像剤の低温定着性を十分なものとすることができない。
【００２１】
また、トナー粒子を構成する樹脂材料中において、高分子量の第２の樹脂成分の含有率が少なくなり過ぎてしまい、Ａ／Ｂの値が前記上限値よりも大きくなると、以下のような問題がある。すなわち、トナー粒子は、含まれる低分子量の第１の樹脂成分の含有量が多いため、比較的低温で記録媒体に定着させることができるが、脂肪酸モノエステルが浸透し可塑化されたトナー粒子は、保存時において、お互いに凝集、融着してしまう。その結果、液体現像剤の保存性を十分なものとすることができない。
【００２２】
また、上述したような低分子量の第１の樹脂成分の重量平均分子量Ｍｗが、上記下限値未満の場合には、脂肪酸モノエステルがトナー粒子に浸透すると、トナー粒子中から第１の樹脂成分が絶縁性液体に溶け出してしまう。このようなトナー粒子は、トナー粒子同士で凝集し易く、液体現像剤の保存性が劣るものとなってしまう。また、トナー粒子の形状が不安定になるとともに、粒径にばらつきが生じやすい。その結果、液体現像剤中のトナーの特性（電気特性など）が不安定なものとなり、安定して現像、転写を行うことが困難となる。一方、低分子量の第１の樹脂成分の重量平均分子量Ｍｗが、上記上限値よりも大きい場合には、脂肪酸モノエステルの可塑効果が十分に発現されず、トナー粒子を記録媒体に低温で定着させることが困難となる。
【００２３】
また、上述したような高分子量の第２の樹脂成分の重量平均分子量Ｍｗが、上記下限値未満の場合には、脂肪酸モノエステルが浸透し、可塑化されたトナー粒子同士が凝集し易くなってしまい、液体現像剤の保存性を十分なものとすることができない。一方、高分子量の第２の樹脂成分の重量平均分子量Ｍｗが、上記上限値よりも大きい場合には、脂肪酸モノエステルの可塑効果が十分に発現されず、トナー粒子を記録媒体に低温で定着させることが困難となる。
【００２４】
このようなトナー粒子を構成する樹脂材料中における、第１の樹脂成分の含有量と第２の樹脂成分の含有量との含有比率であるＡ／Ｂは、１．０≦Ａ／Ｂ≦９．０の関係を満足するものであるが、１．５≦Ａ／Ｂ≦６．０であるのが好ましく、２．０≦Ａ／Ｂ≦５．０であるのがより好ましい。これにより、後述する脂肪酸モノエステルがトナー粒子により好適に浸透し、トナー粒子はより好適に可塑化される。また、このように可塑化されたトナー粒子同士が、凝集、融着するのがより確実に防止される。結果として、液体現像剤の保存性、低温定着性は、特に優れたものとなる。
【００２５】
また、上述したような低分子量の第１の樹脂成分の重量平均分子量Ｍｗは、３０００〜１２０００であるが、４０００〜１００００であるのが好ましく、５０００〜７０００であるのがより好ましい。これにより、トナー粒子の保存性を十分に優れたものとすることができる。また、脂肪酸モノエステルが浸透し、可塑化されたトナー粒子を、低温でより安定して記録媒体に定着させることができる。また、このような液体現像剤は、高速での画像形成にもより好適に適用することができる。さらに、トナー粒子が上述したような樹脂材料とともに、後述するような着色剤を含むものである場合には、トナー粒子中における着色剤の分布をより均一なものとすることができる。その結果、形成されるトナー画像は、より鮮明なものとなる。
【００２６】
また、上述したような高分子量の第２の樹脂成分の重量平均分子量Ｍｗは、２００００〜４０００００であるが、５００００〜３０００００であるのが好ましく、１０００００〜２５００００であるのがより好ましい。これにより、保存時において、脂肪酸モノエステルが浸透し、可塑化されたトナー粒子同士が凝集するのが、より確実に防止され、液体現像剤の保存性は特に優れたものとなる。また、定着時には、トナー粒子を低温でより好適に定着させることができる。さらに、定着されたトナー粒子は記録媒体との密着性、および耐候性がさらに優れたものとなり、得られるトナー画像は特に優れた耐久性を有するものとなる。
【００２７】
また、上述したような樹脂材料を用いて製造された本発明の液体現像剤から取り出したトナー粒子に含まれる樹脂材料をサイズ排除クロマトグラフィー法により分析した際に、樹脂材料は、以下のような関係を満足するものである。
液体現像剤から取り出した前記トナー粒子に含まれる樹脂材料をサイズ排除クロマトグラフィー法により該樹脂材料の分子量分布を分析した結果、樹脂成分由来であり、重量平均分子量が２８００〜１１０００となる第１のピークと、樹脂成分由来であり、重量平均分子量が１８０００〜３８００００となる第２のピークとが検出されるものである。すなわち、液体現像剤中におけるトナー粒子は、重量平均分子量が２８００〜１１０００の樹脂成分と、重量平均分子量が１８０００〜３８００００の樹脂成分とを含むものである。
【００２８】
このように、液体現像剤中において、トナー粒子の樹脂材料が比較的重量平均分子量の低い樹脂成分を含むことにより、トナー粒子が好適に可塑化された状態となる。また、液体現像剤中においてトナー粒子の樹脂材料が比較的重量平均分子量の高い樹脂成分を含むことにより、液体現像剤中において、トナー粒子は、その形状を維持することが容易となり、トナー粒子同士が接触した際に、凝集したり、融着したりすることが抑制される。
【００２９】
ピーク面積から算出される、前記第１のピーク由来の樹脂成分の前記トナー粒子中の含有率をＣ［ｗｔ％］、前記第２のピーク由来の樹脂成分の前記トナー粒子中の含有率をＤ［ｗｔ％］としたとき、１．１≦Ｃ／Ｄ≦９．２の関係を満足するものである。これにより、トナー粒子は、より好適に可塑化された状態を維持されつつ、トナー粒子同士が、凝集、融着するのがより確実に防止される。結果として、液体現像剤の保存性、低温定着性は、優れたものとなる。
このように、トナー粒子の構成材料として用いた樹脂成分と、製造された液体現像剤中から取り出されたトナー粒子の樹脂成分とで分子量や組成が異なるのは、後述するようなモノエステルの一部の酸成分が遊離して樹脂成分を分解したり、樹脂成分の一部が絶縁性液体中に溶解したためだと考えられる。
【００３０】
また、第１のピーク由来の樹脂成分の重量平均分子量は、上述したような範囲内であればよいが、３８００〜９５０００であるのが好ましく、４８００〜７５００であるのがより好ましく、上述したような効果をより顕著に得ることができる。
また、第１のピーク由来の樹脂成分の重量平均分子量は、上述したような範囲内であればよいが、３５０００〜２８００００であるのが好ましく、９５０００〜２４００００であるのがより好ましく、上述したような効果をより顕著に得ることができる。
また、Ｃ／Ｄは、上述したような関係を満たすものであればよいが、１．６≦Ｃ／Ｄ≦６．１であるのが好ましく、２．２≦Ｃ／Ｄ≦５．１であるのがより好ましく、上述したような効果をより顕著に得ることができる。
【００３１】
また、上述したような分子量分布の測定は、サイズ排除クロマトグラフィー法によって行われるものであるが、例えば、ゲルパーミッションクロマトグラフィー法によって行うことができる。また、この場合、検出されたピークは、標準物質によって作成した検量線に基づいて、ピーク面積から樹脂成分の含有量、重量平均分子量を求めることができる。また、このような測定に用いることのできる標準物質としては、例えば、ポリスチレンが挙げられる。
【００３２】
（第１の樹脂成分）
第１の樹脂成分としては、上述したような条件を満足するものであれば特に限定されず、例えば、公知の樹脂を用いることができるが、このような樹脂としては、化学構造中にエステル結合を有するものが好ましい。このような条件を満足する樹脂で構成されたトナーは、後述する脂肪酸モノエステルとの化学構造の類似性により、絶縁性液体と高い親和性を有するものとなる。したがって、液体現像剤中でのトナー粒子の分散性を特に優れたものとすることができ、保存時におけるトナー粒子同士の凝集を、より効率的に防止し、液体現像剤の保存性、長期安定性を特に優れたものとすることができる。また、このような樹脂を構成成分として含むトナー粒子は、トナー粒子中に浸透した脂肪酸モノエステルを確実に保持するものとなり、トナー粒子はより好適に可塑化されたものとなる。これにより、液体現像剤の低温定着性はさらに優れたものとなる。
【００３３】
また、化学構造中にエステル結合を有する樹脂としては、ポリエステル樹脂、スチレン−アクリル酸エステル共重合体、スチレン−メタクリル酸エステル共重合体等が挙げられる。この中でも、ポリエステル樹脂は、透明性が高く、結着樹脂として用いた場合、得られる画像の発色性を高いものとすることができる。
また、第１の樹脂成分としてポリエステル樹脂を用いる場合、このようなポリエステル樹脂は、構成モノマー成分として、エチレングリコール（ＥＧ）、および／またはネオペンチルグリコール（ＮＰＧ）を有するものであるのが好ましい。また、このようなポリエステル樹脂を合成する際に使用する、全構成モノマー中におけるＥＧの含有率をＷ（ＥＧ）［ｗｔ％］、ＮＰＧの含有率をＷ（ＮＰＧ）［ｗｔ％］としたとき、ＥＧとＮＰＧとの重量比率Ｗ（ＥＧ）／Ｗ（ＮＰＧ）の値は０〜１．１であるのが好ましく、０．８〜１．０であるのがより好ましい。これにより、トナー粒子の保存性を十分に優れたものとすることができる。また、脂肪酸モノエステルが浸透し、可塑化されたトナー粒子を、低温でより安定して記録媒体に定着させることができる。また、このような液体現像剤は、高速での画像形成にもより好適に適用することができる。
【００３４】
また、第１の樹脂成分のガラス転移温度Ｔｇは、３０〜５５℃であるのが好ましく、３５〜５０℃であるのがより好ましい。上記条件を満たす第１の樹脂成分をトナー粒子の構成材料として用いることにより、保存時において、トナー粒子同士の凝集、融着がより確実に抑制され、液体現像剤の保存性はより優れたものとなる。さらに、トナー粒子を記録媒体に低温でより好適に定着させることができる。
また、第１の樹脂成分の軟化温度Ｔｆは、６０〜１２０℃であるのが好ましく、８０〜１１０℃であるのがより好ましい。上記条件を満たす樹脂材料をトナー粒子の構成材料として用いることにより、保存時においては、トナー粒子同士の凝集、融着がより確実に抑制され、液体現像剤の保存性はより優れたものとなる。さらに、定着時においては、トナー粒子をより少ない熱量で溶融させることができる。これにより、トナー粒子を低温で、より安定して定着させることができる。また、このような液体現像剤は、高速での画像形成にも、より好適に適応するものとなる。
【００３５】
なお、本明細書で、ガラス転移温度Ｔｇとは、示差走査熱量測定機ＤＳＣ−２２０Ｃ（ＳＩＩ製）における測定条件：サンプル量１０ｍｇ、昇温速度１０℃／ｍｉｎ、測定温度範囲１０〜１５０℃で測定した際に、ガラス転移点以下のベースラインの延長線とピークの立ち上がり部分からピークの頂点までの間での最大傾斜を示す接線との交点の温度をいう。
また、軟化温度とは、高化式フローテスター（島津製作所製）における測定条件：昇温速度：５℃／ｍｉｎ、ダイ穴径１．０ｍｍで規定される軟化開始温度のことを指す。
また、トナー粒子を構成する樹脂材料中における、第１の樹脂成分の含有量は、５０〜９０ｗｔ％であるのが好ましく、６０〜８０ｗｔ％であるのがより好ましい。これにより、液体現像剤の保存性、低温定着性は特に優れたものとなる。
【００３６】
（第２の樹脂成分）
第２の樹脂成分としては、上述したような条件を満足するものであれば特に限定されず、例えば、公知の樹脂を用いることができるが、このような樹脂としては、化学構造中にエステル結合を有するものが好ましい。このような条件を満足する樹脂で構成されたトナーは、後述する脂肪酸モノエステルとの化学構造の類似性により、絶縁性液体と高い親和性を有するものとなる。したがって、液体現像剤中でのトナー粒子の分散性を特に優れたものとすることができ、保存時におけるトナー粒子同士の凝集を、より効率的に防止し、液体現像剤の保存性、長期安定性を特に優れたものとすることができる。また、このような樹脂を構成成分として含むトナー粒子は、トナー粒子中に浸透した脂肪酸モノエステルを確実に保持するものとなり、トナー粒子はより好適に可塑化されたものとなる。これにより、液体現像剤の低温定着性はさらに優れたものとなる。
【００３７】
また、化学構造中にエステル結合を有する樹脂としては、ポリエステル樹脂、スチレン−アクリル酸エステル共重合体、スチレン−メタクリル酸エステル共重合体等が挙げられる。この中でも、ポリエステル樹脂は、透明性が高く、結着樹脂として用いた場合、得られる画像の発色性を高いものとすることができる。
また、第２の樹脂成分としてポリエステル樹脂を用いる場合、このようなポリエステル樹脂は、構成モノマー成分として、エチレングリコール（ＥＧ）、および／またはネオペンチルグリコール（ＮＰＧ）を有するものであるのが好ましい。また、このようなポリエステル樹脂を合成する際に使用する、全構成モノマー中におけるＥＧの含有率をＷ（ＥＧ）［ｗｔ％］、ＮＰＧの含有率をＷ（ＮＰＧ）［ｗｔ％］としたとき、ＥＧとＮＰＧとの重量比率Ｗ（ＥＧ）／Ｗ（ＮＰＧ）の値は１．２〜３．０であるのが好ましく、１．５〜２．０であるのがより好ましい。保存時において、脂肪酸モノエステルが浸透し、可塑化されたトナー粒子同士が凝集するのが、より確実に防止され、液体現像剤の保存性は特に優れたものとなる。また、定着時には、トナー粒子を低温でより好適に定着させることができる。さらに、定着されたトナー粒子は記録媒体との密着性、および耐候性がさらに優れたものとなり、得られるトナー画像は特に優れた耐久性を有するものとなる。
【００３８】
また、第２の樹脂成分のガラス転移温度Ｔｇは、４５〜７０℃であるのが好ましく、５０〜６５℃であるのがより好ましい。上記条件を満たす第１の樹脂成分をトナー粒子の構成材料として用いることにより、保存時において、トナー粒子同士の凝集、融着がより確実に抑制され、液体現像剤の保存性はより優れたものとなる。特に、液体現像剤を高温で保存する場合においても、トナー粒子同士が凝集するのがより確実に防止され、液体現像剤は、高温保存性に特に優れたものとなる。さらに、トナー粒子を記録媒体に低温でより好適に定着させることができる。
【００３９】
また、第２の樹脂成分の軟化温度Ｔｆは、６０〜２２０℃であるのが好ましく、８０〜１９０℃であるのがより好ましい。上記条件を満たす樹脂材料をトナー粒子の構成材料として用いることにより、保存時においては、トナー粒子同士の凝集、融着がより確実に抑制され、液体現像剤の保存性はより優れたものとなる。さらに、定着時においては、トナー粒子を記録媒体に低温で、より強固に定着させることができる。
【００４０】
上述したような第１の樹脂成分、および第２の樹脂成分を含む樹脂材料のガラス転移温度Ｔｇは、３５〜６０℃であるのが好ましく、４０〜５０℃であるのがより好ましい。上記条件を満たす第１の樹脂成分をトナー粒子の構成材料として用いることにより、保存時において、トナー粒子同士の凝集、融着がより確実に抑制され、液体現像剤の保存性はより優れたものとなる。また、トナー粒子を記録媒体に低温でより好適に定着させることができる。
また、トナー粒子を構成する樹脂材料中における、第２の樹脂成分の含有量は、１０〜５０ｗｔ％であるのが好ましく、２０〜４０ｗｔ％であるのがより好ましい。これにより、液体現像剤の保存性、低温定着性は特に優れたものとなる。
【００４１】
２．着色剤
また、トナーは、着色剤を含んでいてもよい。着色剤としては、特に限定されず、例えば、公知の顔料、染料等を使用することができる。
３．その他の成分
また、トナーは、上記以外の成分を含んでいてもよい。このような成分としては、例えば、公知のワックス、磁性粉末等が挙げられる。
また、トナーの構成材料（成分）としては、上記のような材料のほかに、例えば、ステアリン酸亜鉛、酸化亜鉛、酸化セリウム、シリカ、酸化チタン、酸化鉄、脂肪酸、脂肪酸金属塩等を用いてもよい。
【００４２】
［トナー粒子の形状等］
本発明の液体現像剤に適用されるトナー粒子としては、その表面に微小の凹凸を有するものを用いるのが好ましい。このように微小の凹凸を有することにより、前述した脂肪酸モノエステルをトナー粒子の表面付近により効果的に偏在（吸着）させることができる。
液体現像剤を構成するトナー粒子についての下記式（ＩＩ）で表される円形度Ｒの平均値（平均円形度）は、０．９４〜０．９９であるのが好ましく、０．９６〜０．９９であるのがより好ましい。
【００４３】
Ｒ＝Ｌ０／Ｌ１・・・（ＩＩ）
（ただし、式中、Ｌ１［μｍ］は、測定対象のトナー粒子の投影像の周囲長、Ｌ０［μｍ］は、測定対象のトナー粒子の投影像の面積に等しい面積の真円の周囲長を表す。）
トナー粒子の平均円形度がこのような範囲のものであると、記録媒体上に転写した未定着のトナー画像中に絶縁性液体を適度に含ませることができ、トナー粒子の定着強度をより高いものとすることができる。
【００４４】
また、上記のような材料で構成されたトナー粒子の平均粒径は、０．７〜３μｍであるのが好ましく、０．８〜２．５μｍであるのがより好ましく、０．８〜２μｍであるのがさらに好ましい。トナー粒子の平均粒径が前記範囲内の値であると、各トナー粒子間での特性のばらつきを小さいものとし、液体現像剤全体としての信頼性を高いものとしつつ、液体現像剤により形成されるトナー画像の解像度を十分に高いものとすることができる。また、トナー粒子の絶縁性液体への分散を良好にし、液体現像剤の保存性を高いものとできる。
液体現像剤中におけるトナー粒子の含有率は、１０〜６０ｗｔ％であるのが好ましく、２０〜５０ｗｔ％であるのがより好ましい。
【００４５】
＜絶縁性液体＞
次に、絶縁性液体について説明する。
本発明で用いる絶縁性液体は、脂肪酸と一価のアルコールとの間のエステルである脂肪酸モノエステルを含むものであり、このような脂肪酸モノエステルはＲ−ＣＯＯ−Ｒ’の一般式で表されるものである（ただし、Ｒ、Ｒ’はアルキル基）。
脂肪酸モノエステルは、天然由来の成分であり、環境に優しい成分である。したがって画像形成装置外への絶縁性液体の漏出や、使用済液体現像剤の廃棄などによる絶縁性液体の環境への負荷を低減することができる。その結果、環境に優しい液体現像剤を提供することができる。
【００４６】
また、脂肪酸モノエステルは、比較的低い粘度を有する液体であるとともに、前述したような樹脂材料との親和性に優れたものである。したがって、絶縁性液体が脂肪酸モノエステルを含むことにより、液体現像剤中のトナー粒子の分散性は優れたものとなり、液体現像剤の保存性、長期安定性を優れたものとすることができる。
また、脂肪酸モノエステルは、トナー粒子を構成する樹脂材料の分子錯間に浸入しやすい性質を有するものであり、このようにして樹脂材料中に取り込まれた脂肪酸モノエステルは、トナー粒子（樹脂材料）を可塑化する可塑効果を有するものである。そのため、脂肪酸モノエステルを取り込んだトナー粒子は、比較的低温であっても、容易に溶融して記録媒体に定着させることができる。また、このように可塑化されたトナー粒子は、記録媒体に、より密着して定着させることができ、得られるトナー画像の定着強度は特に優れたものとなる。例えば、記録媒体として、紙を用いた場合には、トナー粒子が紙繊維の隙間に入り込み易くなる。そして、定着時の熱で溶融したトナー粒子（トナー粒子を構成する樹脂材料）の一部が記録媒体の内部に浸透し、この状態でトナー粒子が放冷されて硬化することにより、アンカー効果が働き、トナー粒子を紙に強固に定着させることができる。したがって、このようなトナー粒子を含む液体現像剤は、低温定着性が向上するとともに、トナー粒子の記録媒体への定着強度は優れたものとなる。
【００４７】
このような脂肪酸モノエステルを構成する脂肪酸成分は、Ｒ−ＣＯＯＨの一般式で表され（ただし、Ｒはアルキル基）、特に限定されないが、例えば、オレイン酸、パルミトレイン酸、リノール酸、α−リノレン酸、γ−リノレン酸、アラキドン酸、ドコサヘキサエン酸（ＤＨＡ）、エイコサペンタエン酸（ＥＰＡ）等に代表される不飽和脂肪酸、酪酸、ラウリン酸、カプロン酸、カプリル酸、カプリン酸、ミスチリン酸、パルミチン酸、ステアリン酸、アラキジン酸、ベヘン酸、リグノセリン酸等に代表される飽和脂肪酸等が挙げられ、これらから選択される１種または２種以上を組み合わせて用いることができる。
【００４８】
この中でも、脂肪酸モノエステルが、脂肪酸成分として飽和脂肪酸を含む場合、脂肪酸モノエステルは、劣化（酸化、分解など）が起こりづらい、化学的に特に安定なものとなる。このため、このような脂肪酸モノエステルを含む絶縁性液体は、粘度上昇、変色、電気抵抗値の低下などの劣化現象が長期間に渡って確実に防止され、液体現像剤の保存性、長期安定性は特に優れたものとなる。また、定着時には、トナー粒子とともに脂肪酸モノエステルも紙に転写され、形成されるトナー画像中に飽和脂肪酸モノエステルが含まれる。上述したように飽和脂肪酸モノエステルは、劣化しづらい成分であり、トナー画像が外部環境（光、熱、酸素など）に晒されても、変色するのが確実に防止され、形成されるトナー画像は長期間に渡って鮮明なものとなる。
【００４９】
また、脂肪酸モノエステルは、脂肪酸成分として飽和脂肪酸を含む場合、飽和脂肪酸として、炭素数が８〜２０の脂肪酸を含むことが好ましい。これにより、脂肪酸モノエステルのトナー粒子に対する可塑効果を、より好適に発現することができ、液体現像剤は、特に定着特性に優れたものとなる。また、保存時におけるトナー粒子の凝集を確実に防止することができる。
【００５０】
また、このような脂肪酸モノエステルは脂肪酸と一価のアルコールとのエステルであるが、このアルコールは、Ｒ−ＯＨの一般式で表され（ただし、Ｒはアルキル基）、Ｒの炭素数が１〜４であるのが好ましい。これにより、液体現像剤の化学的安定性は優れたものとなり、液体現像剤の保存性、長期安定性はさらに優れたものとなる。また、絶縁性液体の粘度を好適なものとし、記録媒体への液体現像剤の浸透をより好適なものとすることができる。このようなアルコールとしては、メタノール、エタノール、プロパノール、ブタノール、イソブタノール等が挙げられる。
【００５１】
また、脂肪酸モノエステルは、植物油と、上記のような１価のアルコールとのエステル交換反応により生成されるものであってもよい。すなわち、本発明で用いる絶縁性液体は、前述したような脂肪酸、およびアルコールから選択される１種または２種以上を組み合わせた脂肪酸モノエステルを含むものであってもよい。
エステル交換反応に供される植物油としては、例えば、大豆油、菜種油、脱水ひまし油、桐油、紅花油、亜麻仁油、ひまわり油、コーン油、綿実油、ごま油、トウモロコシ油、大麻油、月見草油、パーム油（特に、パーム核油）、ココナッツ油、ヤシ油等が挙げられる。
【００５２】
また、絶縁性液体中における脂肪酸モノエステルの含有量は、１０〜６０ｗｔ％であるのが好ましく、１５〜５５ｗｔ％であるのがより好ましく、３０〜５０ｗｔ％であるのがさらに好ましい。これにより、液体現像剤中でのトナー粒子の分散性は特に優れたものとなるとともに、トナー粒子はより好適に可塑化される。その結果、液体現像剤の保存性、低温定着性は特に優れたものとなる。
【００５３】
また、このような脂肪酸モノエステルの粘度は、１０ｍＰａ・ｓ以下であるのが好ましく、５ｍＰａ・ｓ以下であるのがより好ましい。これにより、記録媒体により好適に浸透するとともに、定着時の熱で溶融したトナー粒子の記録媒体への浸透をより確実に促すことができる。また、例えば、後述するような方法で液体現像剤を製造する際に、粒径の揃ったトナー粒子を好適に得ることができる。なお、本明細書において、粘度は、特に断りのない限り、２５℃において、振動式粘度計を用いてＪＩＳ  Ｚ８８０９に準拠して測定される粘度である。
【００５４】
また、絶縁性液体は、上述したような脂肪酸モノエステルに加え、絶縁性液体として公知の液体を含むものであってもよい。具体的には、ＫＦ９６、ＫＦ４７０１、ＫＦ９６５、ＫＳ６０２Ａ、ＫＳ６０３、ＫＳ６０４、ＫＦ４１、ＫＦ５４、ＦＡ６３０（信越シリコーン社製）、ＴＳＦ４１０、ＴＳＦ４３３、ＴＳＦ４３４、ＴＳＦ４５１、ＴＳＦ４３７、（モメンティブ・パフォーマンス・マテリアルズ・ジャパン合同会社製）、ＳＨ２００（東レ社製）等のシリコーンオイル、アイソパーＥ、アイソパーＧ、アイソパーＨ、アイソパーＬ（エクソン化学社製）、コスモホワイトＰ−６０、コスモホワイトＰ−７０、コスモホワイトＰ−１２０（コスモ石油ルブリカンツ社製）、ダイナフレシアＷ−８、ダフニーオイルＣＰ、ダフニーオイルＫＰ、トランスフォーマオイルＨ、トランスフォーマオイルＧ、トランスフォーマオイルＡ、トランスフォーマオイルＢ、トランスフォーマオイルＳ（出光興産社製）、シエルゾール７０、シエルゾール７１（シエルオイル社製）、アムスコＯＭＳ、アムスコ４６０溶剤（スピリッツ社製）、低粘度・高粘度流動パラフィン（和光純薬工業製）、オクタン、イソオクタン、デカン、イソデカン、デカリン、ノナン、ドデカン、イソドデカン、シクロヘキサン、シクロオクタン、シクロデカン等の脂肪族炭化水素、脂肪酸トリグリセリド、および脂肪酸ジグリセリド、脂肪酸モノグリセリド、グリセリン、脂肪酸等の脂肪酸トリグリセリドの分解物、Ｐｒｉｆｅｒ６８１３（ＵＮＩＱＵＥＭＡ社製）等の合成エステル系液体、ベンゼン、トルエン、キシレン、メシチレン、脂肪酸モノエステル等が挙げられ、これらのうち１種または２種以上を組み合わせて用いることができる。
【００５５】
この中でも、絶縁性液体が、脂肪酸トリグリセリドを含むものである場合には以下のような効果を得ることができる。なお、脂肪酸トリグリセリドは、グリセリンと脂肪酸とのトリエステル（トリグリセリド）である。すなわち、脂肪酸トリグリセリドは、前述したようなトナー粒子、および脂肪酸モノエステルとの親和性に優れた成分であるとともに、脂肪酸モノエステルよりも比較的粘度の高い成分である。したがって、脂肪酸モノエステルに加え、脂肪酸トリグリセリドを含む絶縁性液体は、粘度がより好適なものとなり、トナー粒子中に浸入する脂肪酸モノエステルの量がより好適なものとなる。その結果、トナー粒子はより好適に可塑化される。また、このような絶縁性液体を有する液体現像剤は、より優れた保存性を有するものとなる。これは、以下のように考えられる。すなわち、このような液体現像剤中では、絶縁性液体の粘度がより好適なものとなる結果、トナー粒子同士が接触、衝突する回数が減少するため、トナー粒子同士の凝集がより確実に防止されることによるものと考えられる。また、脂肪酸トリグリセリドは環境に優しい成分であるため、画像形成装置外への絶縁性液体の漏出や、使用済液体現像剤の廃棄等による絶縁性液体の環境への負荷を低減することができる。その結果、環境に優しい液体現像剤を提供することができる。
【００５６】
また、脂肪酸トリグリセリドを構成する脂肪酸成分として、不飽和脂肪酸を含む場合には、トナー粒子の記録媒体への定着強度を優れたものとすることができる。より詳しく説明すると、不飽和脂肪酸成分は、酸化されることにより（定着時における定着温度で酸化されることにより）、それ自体が硬化し、トナー粒子の定着強度を向上させる機能を有する成分である。これにより、記録媒体へのトナー粒子の定着強度を優れたものとすることができる。また、不飽和脂肪酸成分が硬化することにより、定着したトナー画像に対して、水性ボールペンでの追記を容易かつ確実に行うことができる。
【００５７】
脂肪酸トリグリセリドを構成する不飽和脂肪酸としては特に限定されないが、クロトン酸、ミリストレイン酸、パルミトレイン酸、オレイン酸、エライジン酸、バクセン酸、ガドレイン酸、エルカ酸、ネルボン酸等の一価不飽和脂肪酸、リノール酸、α−リノレン酸、γ−リノレン酸、アラキドン酸、エレオステアリン酸、ステアリドン酸、アラキドン酸、イワシ酸、ドコサヘキサエン酸等（ＤＨＡ）、エイコサペンタエン酸（ＥＰＡ）等の多価不飽和脂肪酸の不飽和脂肪酸やこれらの誘導体等が挙げられ、これらから選択される１種または２種以上を組み合わせて用いることができる。
このような不飽和脂肪酸トリグリセリドは、例えば、紅花油、米油、米ぬか油、菜種油、オリーブ油、カノーラ油、大豆油、アマニ油、ヒマシ油等の植物由来の油脂、牛油等の各種動物由来の油脂等の天然由来の油脂から効率良く得ることができる。
【００５８】
また、脂肪酸トリグリセリド中に飽和脂肪酸成分が含まれていてもよい。飽和脂肪酸成分を含むことにより、液体現像剤の化学的安定性や絶縁性液体の電気絶縁性をさらに高く保つことが可能になる。
このような飽和脂肪酸成分を構成する飽和脂肪酸としては、例えば、酪酸、カプロン酸、カプリル酸、カプリン酸、ラウリン酸、ミスチリン酸、パルミチン酸、ステアリン酸、アラキジン酸、ベヘン酸、リグノセリン酸等が挙げられ、これらから選択される１種または２種以上を組み合わせて用いることができる。上記のような飽和脂肪酸の中でも、分子内の炭素数が、６〜２２のものであるのが好ましく、８〜２０のものであるのがより好ましく、１０〜１８のものであるのがさらに好ましい。このような飽和脂肪酸で構成された飽和脂肪酸成分を含むことにより、前述したような効果はさらに顕著なものとして発揮される。
【００５９】
また、絶縁性液体が、上述したような脂肪族炭化水素を含む場合には以下のような効果を得ることができる。脂肪族炭化水素は、一般に、高い電気抵抗を有し、化学的に安定である。このため、脂肪族炭化水素を用いた液体現像剤は、特に優れた現像性、転写性を有し、得られるトナー画像は、欠点等の特に少ない、鮮明なものとなる。また、脂肪族炭化水素は、吸湿の少ない液体である。このため、脂肪族炭化水素を絶縁性液体に含む場合、保存時において絶縁性液体が吸湿することを好適に防止でき、絶縁性液体が変性（劣化）することを好適に防止することができる。
【００６０】
また、絶縁性液体が、上述したようなシリコーンオイルを含む場合、以下のような効果が得られる。シリコーンオイルは、シロキサン結合を骨格とした有機化合物である。シリコーンオイルは、一般に、高い電気抵抗を有する。このため、シリコーンオイルを絶縁性液体として用いた場合、液体現像剤は、特に電気抵抗が高いものとなり、トナー画像の転写性、現像性が優れたものとなる。また、シリコーンオイルは、種類によって多様な粘度を有することから、シリコーンオイルを選択することにより、液体現像剤の粘度を特に好適なものとすることができる。また、シリコーンオイルは、一般に、化学的に安定であり、人体への影響が少ない物質である。このため、液体現像剤は、保存時における絶縁性液体の劣化を好適に防止でき、環境安定性が優れたものとなる。また、画像形成装置外へ絶縁性液体が漏出した場合においても、安全な液体現像剤とすることができる。
【００６１】
また、液体現像剤（絶縁性液体）中には、トナー粒子の分散性を向上させる分散剤が含まれていてもよい。
このような分散剤としては、例えば、ポリビニルアルコール、カルボキシメチルセルロース、ポリエチレングリコール、ソルスパース（日本ルーブリゾール社の商品名）、ポリカルボン酸およびその塩、ポリアクリル酸金属塩（例えば、ナトリウム塩等）、ポリメタクリル酸金属塩（例えば、ナトリウム塩等）、ポリマレイン酸金属塩（例えば、ナトリウム塩等）、アクリル酸−マレイン酸共重合体金属塩（例えば、ナトリウム塩等）、ポリスチレンスルホン酸金属塩（例えば、ナトリウム塩等）、ポリアミン脂肪酸縮重合体等の高分子分散剤、粘度鉱物、シリカ、燐酸三カルシウム、トリステアリン酸金属塩（例えば、アルミニウム塩等）、ジステアリン酸金属塩（例えば、アルミニウム塩、バリウム塩等）、ステアリン酸金属塩（例えば、カルシウム塩、鉛塩、亜鉛塩等）、リノレン酸金属塩（例えば、コバルト塩、マンガン塩、鉛塩、亜鉛塩等）、オクタン酸金属塩（例えば、アルミニウム塩、カルシウム塩、コバルト塩等）、オレイン酸金属塩（例えば、カルシウム塩、コバルト塩等）、パルミチン酸金属塩（例えば、亜鉛塩等）、ドデシルベンゼンスルホン酸金属塩（例えば、ナトリウム塩等）、ナフテン酸金属塩（例えば、カルシウム塩、コバルト塩、マンガン塩、鉛塩、亜鉛塩等）、レジン酸金属塩（例えば、カルシウム塩、コバルト塩、マンガン鉛塩、亜鉛塩等）等が挙げられる。
【００６２】
このような分散剤の中でも、高分子分散剤を含むものであるのが好ましい。なお、本明細書では、高分子分散剤とは、分子量が１０００以上の高分子系の分散剤のことをいう。
このような高分子分散剤は、上述したような各種分散剤の中でも、特にトナー粒子表面に付着し易い成分であり、液体現像剤中でのトナー粒子の分散性をより優れたものとする機能を有するとともに、液体現像剤の帯電特性をさらに向上させる機能も有している。また、上述したように、本発明の液体現像剤では、脂肪酸モノエステルが浸透することによってトナー粒子が好適に可塑化されている。このようなトナー粒子の表面に、上述したような高分子分散剤が存在することにより、トナー粒子同士が凝集、融着するのがより確実に防止され、液体現像剤の保存性はさらに優れたものとなる。
また、このような高分子分散剤の中でも、下記一般式（Ｉ）で表される構造を有するものが好ましい。
【００６３】
【化２】
2009042729.tif 000003
（ただし、ｌは９〜１２の整数、ｍは３〜６の整数、ｎは５〜８の整数、Ｒは−ＯＨ、Ｒ’はＨ−またはＣＨ３（ＣＨ２）ｐＣＯ−であり、ｐは１５〜１８の整数である。）
【００６４】
上述したような一般式（Ｉ）で表される高分子分散剤は、その分子内にエステル結合を有しており、前述した脂肪酸モノエステルとの親和性に優れている。そのため、このような構造を有する高分子分散剤は、脂肪酸モノエステルを含む絶縁性液体中に均一に分散し、液体現像剤中の各トナー粒子表面に、より均一に付着するものとなる。また、このような高分子分散剤は、分子鎖が比較的長い上、分岐鎖を有しているため、トナー粒子の表面との接触機会が多く、強固に付着あるいは吸着する。このように、トナー粒子表面に上記分散剤が好適に付着することにより、隣接するトナー粒子間に上記の構造を有する分散剤が介在し、トナー粒子同士の凝集がより確実に防止される。特に、上記一般式（Ｉ）で表される構造を有する高分子分散剤は、脂肪酸モノエステルとの親和性が高い成分であるが、その分子中に脂肪酸モノエステルを含みづらい成分であり、膨潤や可塑化されにくい成分である。そのため、このような高分子分散剤が付着したトナー粒子は、その表面の硬度が好適なものとなり、トナー粒子同士の凝集がより確実に防止される。その結果、液体現像剤の保存性をさらに優れたものとすることができる。さらに、このような高分子分散剤が各トナー粒子に均一に、かつ強固に付着、あるいは吸着しているため、トナー全体の帯電特性がより均一化され、液体現像剤の現像性、転写性がさらに向上する。その結果、鮮明なトナー画像を、長期間にわたって、安定的に形成することができる液体現像剤となる。
【００６５】
また、本発明において、上記一般式（Ｉ）中、ｌは９〜１２の整数であればよいが、１０〜１１であるのが好ましい。これにより、高分子分散剤をトナー粒子により強固に付着、あるいは吸着させることができ、トナー粒子の凝集がより確実に防止される。また、液体現像剤の現像性、転写性がさらに向上し、鮮明なトナー画像を、長期間にわたって、安定的に形成することができる液体現像剤となる。
【００６６】
また、本発明において、上記一般式（Ｉ）中、ｍは３〜６の整数であればよいが、４〜５であるのが好ましい。これにより、高分子分散剤をトナー粒子により強固に付着、あるいは吸着させることができ、トナー粒子の凝集がより確実に防止される。また、液体現像剤の現像性、転写性がさらに向上し、鮮明なトナー画像を、長期間にわたって、安定的に形成することができる液体現像剤となる。
【００６７】
また、本発明において、上記一般式（Ｉ）中、ｎは５〜８の整数であればよいが、７〜８であるのが好ましい。これにより、高分子分散剤がトナー粒子により絡みやすくなり、トナー粒子の凝集がより確実に防止される。また、液体現像剤の現像性、転写性がさらに向上し、鮮明なトナー画像を、長期間にわたって、安定的に形成することができる液体現像剤となる。
【００６８】
また、本発明において、上記一般式（Ｉ）を構成するＲ’は、Ｈ−またはＣＨ３（ＣＨ２）ｐＣＯ−であり、ｐは１５〜１８の整数であればよいが、１６〜１７であるのが好ましい。これにより、高分子分散剤をトナー粒子により強固に付着、あるいは吸着させることができ、トナー粒子の凝集がより確実に防止される。また、液体現像剤の現像性、転写性がさらに向上し、鮮明なトナー画像を、長期間にわたって、安定的に形成することができる液体現像剤となる。
【００６９】
上述したような高分子分散剤の液体現像剤中における含有量は、トナー粒子１００重量部に対して１．０〜１０．０重量部であるのが好ましく、２．５〜８．０重量部であるのがより好ましい。これにより、各トナー粒子表面により均一に高分子分散剤を付着、あるいか吸着させることができ、トナー粒子同士の凝集がより確実に防止され、液体現像剤の保存性はさらに優れたものとなる。さらに、トナー全体の帯電特性をさらに優れたものとすることができる。
【００７０】
また、絶縁性液体は、酸化防止剤を含むものであってもよい。
また、液体現像剤（絶縁性液体）中には、帯電制御剤が含まれていてもよい。
帯電制御剤としては、例えば、酸化亜鉛、酸化アルミニウム、酸化マグネシウム等の金属酸化物、安息香酸の金属塩、サリチル酸の金属塩、アルキルサリチル酸の金属塩、カテコールの金属塩、含金属ビスアゾ染料、ニグロシン染料、テトラフェニルボレート誘導体、第四級アンモニウム塩、アルキルピリジニウム塩、塩素化ポリエステル、ニトロフニン酸等が挙げられる。
【００７１】
室温（２０℃）における、絶縁性液体の電気抵抗は、１．０×１０１１Ωｃｍ以上であるのが好ましく、１．０×１０１２Ωｃｍ以上であるのがより好ましく、２．０×１０１２Ωｃｍ以上であるのがさらに好ましい。
また、絶縁性液体の誘電率は、３．５以下であるのが好ましい。
また、液体現像剤中において、上述したようなトナー粒子は、脂肪酸モノエステルが浸透することにより、脂肪酸モノエステルが浸透していない状態のトナー粒子よりも示差走査熱量測定ＤＳＣにより測定されるガラス転移温度Ｔｇが、１０〜３０℃低くなるのが好ましく、１５〜２８℃低くなるのがより好ましく、２０〜２５℃低くなるのがさらに好ましい。これにより、脂肪酸モノエステルが浸透し、可塑化されたトナー粒子同士が接触した際にも、凝集、融着するのがより確実に防止され、液体現像剤の保存性はさらに優れたものとなる。また、トナー粒子を低温でより安定的に定着させることができる。また、本発明の液体現像剤の構成を満足することにより、トナー粒子は、より確実に上述した範囲内でガラス転移温度が低下するものとなる。
【００７２】
なお、上述したような各成分で構成された液体現像剤の粘度（２５℃において、振動式粘度計を用いて、ＪＩＳ  Ｚ８８０９に準拠して測定される粘度）は、２０〜９００ｍＰａ・ｓであるのが好ましく、３０〜８００ｍＰａ・ｓであるのがより好ましく、５０〜５００ｍＰａ・ｓであるのがさらに好ましい。これにより、記録媒体中への液体現像剤の浸透はより好適なものとなるため、記録媒体へのトナー粒子の定着特性はより優れたものとなる。また、記録媒体に得られる画像が、ムラのない鮮明なものとなり、かつ、高速での画像形成に適応した液体現像剤として、特に適したものとなる。
また、上述したような各成分で構成された液体現像剤の室温（２０℃）での電気抵抗は、１．０×１０１１Ωｃｍ以上であるのが好ましく、１．０×１０１２Ωｃｍ以上であるのがより好ましい。
【００７３】
≪液体現像剤の製造方法≫
次に、本発明の液体現像剤の製造方法の一例について説明する。
説明する製造方法は主として、第１の樹脂成分と、第１の樹脂成分よりも重量平均分子量Ｍｗが大きい第２の樹脂成分とを有する樹脂材料で構成された樹脂微粒子を会合させ、会合粒子を得る会合粒子形成工程と、脂肪酸モノエステル中において、会合粒子を解砕し、脂肪酸モノエステル中にトナー粒子が分散したトナー粒子分散液と、絶縁性液体を構成するその他の成分とを混合する混合工程とを有する。
【００７４】
［会合粒子の調製］
まず、主として樹脂材料で構成された樹脂微粒子が会合した会合粒子の調製方法の一例について説明する。
会合粒子は、いかなる方法で調製されるものであってもよいが、本実施形態では、水系液体で構成された水系分散媒中に、主として樹脂材料（トナー材料）で構成された分散質（微粒子）が分散した水系分散液を得、当該水系乳化液中の分散質を会合させることにより、会合粒子を得る。
【００７５】
（水系分散液の調製）
以下、水系分散液の調製について説明する。
水系分散液は、いかなる方法で調製されるものであってもよいが、本実施形態では、まず、前述したようなトナー材料を溶媒に溶解させてトナー材料溶液を得、該トナー材料溶液と、水系液体で構成された水系分散媒とを混合することにより、トナー材料を含む分散質（液状の分散質）が分散した水系乳化液を得、その後、該水系乳化液に含まれる溶媒の少なくとも一部を除去することにより、水系分散液を得る。
【００７６】
水系乳化液は、例えば、以下のようにして調製することができる（水系乳化液調製工程）。
まず、水系分散媒を用意する。
水系分散媒は、水系液体で構成されたものである。
本発明において、「水系液体」とは、水および／または水との相溶性に優れる液体（例えば、２５℃における水１００ｇに対する溶解度が３０ｇ以上の液体）で構成されたもののことを指す。このように、水系液体は、水および／または水との相溶性に優れる液体で構成されたものであるが、主として水で構成されたものであるのが好ましく、特に、水の含有率が７０ｗｔ％以上のものであるのが好ましく、９０ｗｔ％以上のものであるのがより好ましい。このようなものを用いることにより、例えば、水系分散媒中における分散質の分散性を高めることができ、水系乳化液中における分散質を、粒径が比較的小さく、かつ、大きさのばらつきの少ないものとすることができる。その結果、最終的に得られる液体現像剤中のトナー粒子は、粒子間での大きさ、形状のばらつきが小さく、円形度の大きいものとなる。
【００７７】
水系液体の具体例としては、例えば、水、メタノール、エタノール、プロパノール等のアルコール系溶媒、１，４−ジオキサン、テトラヒドロフラン（ＴＨＦ）等のエーテル系溶媒、ピリジン、ピラジン、ピロール等の芳香族複素環化合物系溶媒、Ｎ，Ｎ−ジメチルホルムアミド（ＤＭＦ）、Ｎ，Ｎ−ジメチルアセトアミド（ＤＭＡ）等のアミド系溶媒、アセトニトリル等のニトリル系溶媒、アセトアルデヒド等のアルデヒド系溶媒等が挙げられる。
【００７８】
また、水系分散媒には、必要に応じて乳化分散剤を添加してもよい。乳化分散剤を添加することにより、より容易に水系乳化液を調製することができる。
乳化分散剤としては、特に限定されず、例えば、公知の乳化分散剤を用いることができる。
一方、前述したようなトナー材料を溶媒に溶解させ、トナー材料溶液を調製する。
溶媒としては、トナー材料の少なくとも一部を溶解するものであればいかなるものであってもよいが、前述した水系液体よりも沸点が低いものを用いるのが好ましい。これにより、溶媒を容易に除去することができる。
【００７９】
また、溶媒は、前述した水系分散媒（水系液体）との相溶性が低いもの（例えば、２５℃における水系分散媒１００ｇに対する溶解度が３０ｇ以下のもの）であるのが好ましい。これにより、水系乳化液中において、トナー材料を安定した状態で微分散させることができる。
また、溶媒の組成は、例えば、前述したような樹脂材料、着色剤の組成や、水系分散媒の組成等に応じて適宜選択することができる。
【００８０】
このような溶媒としては、特に限定されるものではないが、例えば、ＭＥＫ等のケトン系溶媒、トルエン等の芳香族炭化水素系溶媒等が挙げられる。
また、トナー材料溶液の調製には、例えば、樹脂材料、着色剤等のトナー用材料を混練して得られた混練物を用いてもよい。このような混練物を用いることにより、トナーの構成材料中に、互いに分散または相溶し難い成分を含む場合であっても、混練を施すことにより、得られる混練物中においては、各成分が十分に相溶、微分散した状態とすることができる。特に、前述したような溶媒に対する分散性が比較的低い顔料（着色剤）を用いた場合、溶媒に分散する前に予め混練が施されることにより、顔料粒子の周囲を樹脂成分等が効果的にコーティングすることとなり、これにより、溶媒への顔料の分散性が向上し（特に溶媒への微分散が可能となり）、最終的に得られるトナーの発色性も良好となる。このようなことから、トナーの構成材料中に、前述した水系乳化液の水系分散媒に対する分散性に劣る成分や水系乳化液の分散媒に含まれる溶媒に対する溶解性に劣る成分が含まれる場合であっても、水系乳化液における分散質の分散性を特に優れたものとすることができる。
【００８１】
また、上述したような混練物としては、まず、低分子量の第１の樹脂成分と着色剤とを混練した後に、高分子量の第２の樹脂成分を加え、さらに混練したものを用いるのが好ましい。これにより、混練物中において、着色剤はより均一に分散したものとなる。また、着色剤表面には、分子量が低く、より溶媒への分散性が高い第１の樹脂成分が第２の樹脂成分よりも優先的に付着しているため、溶媒への着色剤の分散性がさらに向上し、最終的に得られるトナー粒子の発色性はさらに優れたものとなる。
【００８２】
次に、上記トナー材料溶液を、撹拌した状態の水系分散媒中に、徐々に滴下しながら加えていくことにより、水系分散媒中に、トナー材料を含む分散質が分散した水系乳化液が得られる。なお、トナー材料溶液の滴下を行う際、水系分散媒および／またはトナー材料溶液を加熱しておいてもよい。
また、上記の操作の代わりに、撹拌した状態のトナー材料溶液中に、水溶分散媒を徐々に滴下しながら加えていってもよい。このように、トナー材料溶液中に水系分散媒を加えることで、トナー材料溶液が転相乳化し、上記の操作で得られる水系乳化液と同じように、水系分散媒中に、トナー材料を含む分散質が分散した水系乳化液を得ることができる。
【００８３】
その後、得られた水系乳化液を加熱したり、減圧雰囲気下に置くことにより、分散質中に含まれる溶媒の少なくとも一部を除去し、トナー材料で構成された分散質（微粒子）が分散した水系分散液を得る。
水系分散液中における分散質の含有率は、特に限定されないが、５〜５５ｗｔ％であるのが好ましく、１０〜５０ｗｔ％であるのがより好ましい。これにより、水系分散液中における分散質同士の不本意な凝集をより確実に防止しつつ、トナー粒子（液体現像剤）の生産性を特に優れたものとすることができる。
水系分散液中の分散質の平均粒径は、特に限定されないが、０．０１〜３μｍであるのが好ましく、０．１〜２μｍであるのがより好ましい。これにより、最終的に得られるトナー粒子の大きさを最適なものとすることができる。なお、本明細書では、「平均粒径」とは、体積基準の平均粒径のことを指すものとする。
【００８４】
（会合粒子形成工程）
次に、上記のようにして得られた水系分散液に、電解質を添加し、分散質を会合させ、会合粒子を形成する（会合粒子形成工程）。
添加する電解質としては、例えば、塩酸、硫酸、リン酸、酢酸、シュウ酸等の酸性物質、硫酸ナトリウム、硫酸アンモニュウム、硫酸カリウム、硫酸マグネシウム、リン酸ナトリウム、リン酸二水素ナトリウム、塩化ナトリウム、塩化カリウム、塩化アンモニウム、塩化カルシュウム、酢酸ナトリウム等の有機、無機の水溶性の塩等が挙げられ、これらのうちの１種または２種以上を組み合わせて用いることができる。中でも、硫酸ナトリウムや硫酸アンモニウム等の１価のカチオンの硫酸塩は、均一な会合を進める上で好適に用いることができる。
【００８５】
なお、電解質等を添加する前に、ヒドロキシアパタイト等の無機分散安定剤や、イオン性、非イオン性界面活性剤を分散安定剤として添加してもよい。分散安定剤（乳化剤）の存在下で電解質を添加することにより、不均一な会合を防止することができる。
このような分散安定剤としては、例えば、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、各種プルロニック系等の非イオン性界面活性剤、アルキル硫酸エステル塩型のアニオン性界面活性剤、第四級アンモニウム塩型のカチオン性界面活性剤等が挙げられる。中でも、アニオン性、非イオン性の界面活性剤は、少量の添加量であっても分散安定性に効果があり、好適に用いることができる。非イオン性界面活性剤の曇点は４０℃以上であることが好ましい。
【００８６】
添加する電解質の量は、水系分散液中の固形分１００重量部に対し、０．５〜１５重量部であることが好ましく、１〜１２重量部であることがより好ましく、１〜１０重量部であることがさらに好ましい。電解質の添加量が前記下限値未満であると、分散質の会合が十分に進行しない場合がある。また、電解質の添加量が前記上限値を超えると、分散質の会合が不均一となり、粗大粒子が発生する可能性があり、最終的に得られるトナー粒子の大きさにばらつきが生じる可能性がある。
そして、会合させた後、濾過・洗浄・乾燥等を行うことにより、会合粒子を得る。
得られる会合粒子の平均粒径は、０．１〜７μｍであるのが好ましく、０．５〜３μｍであるのがより好ましい。これにより、最終的に得られるトナー粒子の粒径を適度なものとすることができる。
【００８７】
［解砕工程］
次に、上記のようにして得られた会合粒子を、脂肪酸モノエステル中で解砕する（解砕工程）。これにより、脂肪酸モノエステル液中にトナー粒子が分散したトナー粒子分散液が得られる。
上述したように、脂肪酸モノエステルは、トナー粒子を構成する樹脂材料（第１の樹脂成分、第２の樹脂成分）との親和性が高い成分である。このため、脂肪酸モノエステル中で会合粒子を解砕する際、会合粒子を構成する微粒子（分散質）の間に脂肪酸モノエステルが侵入しやすく、より小さいエネルギーで会合粒子を効率良く解砕することができる。また、解砕された会合粒子（トナー粒子）の表面には、脂肪酸モノエステルが好適に浸透し易くなり、液体現像剤中のトナー粒子は好適に可塑化される。その結果、製造される液体現像剤は、保存性、低温定着性のいずれもが優れたものとなる。
【００８８】
また、脂肪酸モノエステルという液体中で解砕しているので、凝集等によって粗大化したトナー粒子が発生するのを防止することができる。
また、得られるトナー粒子は、その表面に、微粒子（分散質）に由来する凹凸を有するものとなるので、脂肪酸モノエステルをこの凹凸に確実に保持することができる。
また、本実施形態では、会合粒子を解砕することによりトナー粒子を得るので、従来の粉砕法や湿式粉砕法と比較して、微粉（目的の大きさの粒子よりも極端に小さい粒子）の発生を効果的に防止することができる。その結果、微粉による液体現像剤の帯電特性の低下を効果的に防止することができる。
また、脂肪酸モノエステルは、比較的粘度が低いため、会合粒子を構成する微粒子（分散質）の間に侵入しやすく、好適に会合粒子を解砕することができる。
【００８９】
［混合工程］
次に、上記のようにして得られたトナー粒子分散液と、絶縁性液体を構成するその他の成分とを混合し、トナー粒子を絶縁性液体中に分散させる（混合工程）。
以上のようにして、脂肪酸モノエステルを含む絶縁性液体中にトナー粒子が分散した、本発明の液体現像剤が得られる。
なお、上記の説明では、本実施形態は、得られた会合粒子を、脂肪酸モノエステル中で解砕する工程（解砕工程）を有するものとして説明したが、得られた会合粒子を、解砕することなく、絶縁性液体を構成する成分中に分散させて、液体現像剤を製造してもよい。
【００９０】
≪画像形成装置の第１実施形態≫
次に、本発明の画像形成装置の第１実施形態について説明する。本発明の画像形成装置は、上述したような本発明の液体現像剤を用いて記録媒体上にカラー画像を形成するものである。
図１は、本発明の液体現像剤が適用される画像形成装置の第１実施形態を示す模式図、図２は、図１に示す画像形成装置の一部を拡大した拡大図、図３は、現像ローラ上の液体現像剤層内におけるトナー粒子の状態を示す模式図、図４は、図１に示す画像形成装置に適用される定着装置の一例を示す断面図である。
【００９１】
画像形成装置１０００は、図１、図２に示すように、４つの現像部３０Ｙ、３０Ｍ、３０Ｃ、３０Ｋと、中間転写部４０と、２次転写ユニット（２次転写部）６０と、定着部（定着装置）Ｆ４０と、４つの液体現像剤補給部８０Ｙ、８０Ｍ、８０Ｃ、８０Ｋとを有している。
現像部３０Ｙ、３０Ｍ、３０Ｃは、それぞれ、イエロー系液体現像剤（Ｙ）、マゼンダ系液体現像剤（Ｍ）、シアン系の液体現像剤（Ｃ）で、潜像を現像し、各色に対応したカラーの単色像を形成する機能を有している。また、現像部３０Ｋは、ブラック系液体現像剤（Ｋ）で、潜像を現像し、ブラック（黒）の単色像を形成する機能を有している。
【００９２】
現像部３０Ｙ、３０Ｍ、３０Ｃ、３０Ｋの構成は同様であるので、以下、現像部３０Ｙについて説明する。
現像部３０Ｙは、図２に示すように、像担持体の一例としての感光体１０Ｙと、感光体１０Ｙの回転方向に沿って、帯電ローラ１１Ｙと、露光ユニット１２Ｙと、現像ユニット１００Ｙと、感光体スクイーズ装置１０１Ｙと、１次転写バックアップローラ５１Ｙと、除電ユニット１６Ｙと、感光体クリーニングブレード１７Ｙと、現像剤回収部１８Ｙとを有している。
感光体１０Ｙは、円筒状の基材とその外周面に形成された感光層を有し、中心軸を中心に回転可能であり、本実施の形態においては、図１中の矢印で示すように時計回りに回転する。
【００９３】
感光体１０Ｙは、後述する現像ユニット１００Ｙにより液体現像剤が供給され、表面に液体現像剤の層が形成されるものである。
帯電ローラ１１Ｙは、感光体１０Ｙを帯電するための装置であり、露光ユニット１２Ｙは、レーザを照射することによって帯電された感光体１０Ｙ上に潜像を形成する装置である。この露光ユニット１２Ｙは、半導体レーザ、ポリゴンミラー、Ｆ−θレンズ等を有しており、パーソナルコンピュータ、ワードプロセッサ等の不図示のホストコンピュータから入力された画像信号に基づいて、変調されたレーザを帯電された感光体１０Ｙ上に照射する。
【００９４】
現像ユニット１００Ｙは、感光体１０Ｙ上に形成された潜像を、本発明の液体現像剤を用いて現像するための装置である。なお、現像ユニット１００Ｙの詳細については後述する。
感光体スクイーズ装置１０１Ｙは、現像ユニット１００Ｙより回転方向下流側に、感光体１０Ｙに対向して配置されており、感光体スクイーズローラ１３Ｙと、該感光体スクイーズローラ１３Ｙに押圧摺接して表面に付着した液体現像剤を除去するクリーニングブレード１４Ｙと、除去された液体現像剤を回収する現像剤回収部１５Ｙとで構成される。この感光体スクイーズ装置１０１Ｙは、感光体１０Ｙに現像された現像剤から余剰なキャリア（絶縁性液体）および本来不要なカブリトナーを回収し、顕像内のトナー粒子比率を上げる機能を有する。
【００９５】
１次転写バックアップローラ５１Ｙは、感光体１０Ｙに形成された単色像を、後述する中間転写部４０に転写するための装置である。
除電ユニット１６Ｙは、１次転写バックアップローラ５１Ｙによって中間転写部４０上に中間転写像が転写された後に、感光体１０Ｙ上の残留電荷を除去する装置である。
感光体クリーニングブレード１７Ｙは、感光体１０Ｙの表面に当接されたゴム製の部材で、１次転写バックアップローラ５１Ｙによって中間転写部４０上に像が転写された後に、感光体１０Ｙ上に残存する液体現像剤を掻き落として除去する機能を有している。
【００９６】
現像剤回収部１８Ｙは、感光体クリーニングブレード１７Ｙにより除去された液体現像剤を回収する機能を有している。
中間転写部４０は、エンドレスの弾性ベルト部材であり、ベルト駆動ローラ４１とテンションローラ４２との間に巻き掛けて張架され、１次転写バックアップローラ５１Ｙ、５１Ｍ、５１Ｃ、５１Ｋで感光体１０Ｙ、１０Ｍ、１０Ｃ、１０Ｋと当接しながら駆動ローラ４１により回転駆動される。
【００９７】
この中間転写部４０に、１次転写バックアップローラ５１Ｙ、５１Ｍ、５１Ｃ、５１Ｋにより、現像部３０Ｙ、３０Ｍ、３０Ｃ、３０Ｋで形成された各色に対応した単色像が順次転写され、各色に対応した単色像が重ね合わされる。これにより、中間転写部４０にフルカラー現像剤像（中間転写像）が形成される。
【００９８】
中間転写部４０には、このように複数の感光体１０Ｙ、１０Ｍ、１０Ｃ、１０Ｋに形成した単色像を順次２次転写して重ね合わせて担持し、一括して紙、フィルム、布等の記録媒体Ｆ５に２次転写する。そのため、２次転写行程において記録媒体Ｆ５にトナー画像を転写するに当たって、記録媒体Ｆ５表面が繊維質などによって平滑でないシート材であっても、この非平滑なシート材表面に倣って２次転写特性を向上させる手段として、弾性ベルト部材を採用している。
【００９９】
ベルト駆動ローラ４１と共に中間転写部４０を張架するテンションローラ４２側には、中間転写部クリーニングブレード４６、現像剤回収部４７からなるクリーニング装置が配置されている。
中間転写部クリーニングブレード４６は、２次転写ローラ６１によって記録媒体Ｆ５上に像が転写された後に、中間転写部４０上に付着した液体現像剤を掻き落として除去する機能を有している。
【０１００】
現像剤回収部４７は、中間転写部クリーニングブレード４６により除去された液体現像剤を回収する機能を有している。
また、１次転写バックアップローラ５１Ｙより中間転写部４０の移動方向下流側に、中間転写部スクイーズ装置５２Ｙが配されている。
この中間転写部スクイーズ装置５２Ｙは、中間転写部４０上に転写された液体現像剤が望ましい分散状態に至っていない場合に、転写された液体現像剤から余剰の絶縁性液体を除去する手段として設けられている。
【０１０１】
中間転写部スクイーズ装置５２Ｙは、中間転写部スクイーズローラ５３Ｙと、中間転写部４０を挟んで中間転写部スクイーズローラ５３Ｙと対向配置される中間転写部スクイーズバックアップローラ５４Ｙと、中間転写部スクイーズローラ５３Ｙに押圧摺接して表面をクリーニングする中間転写部スクイーズクリーニングブレード５５Ｙおよび現像剤回収部１５Ｍから構成される。
【０１０２】
中間転写部スクイーズ装置５２Ｙは、中間転写部４０に１次転写された現像剤から余剰なキャリアを回収し、顕像内のトナー粒子比率を上げると共に、本来不要なカブリトナーを回収する機能を有する。現像剤回収部１５Ｍは、中間転写部４０の移動方向下流側に配置されたマゼンタの感光体スクイーズローラのクリーニングブレード１４Ｍで回収されるキャリアの回収機構を中間転写部スクイーズローラ５３Ｙの中間転写部スクイーズクリーニングブレード５５Ｙにも兼用するものである。このように２色目以降の像担持体スクイーズ装置の現像剤回収部１５Ｍ、１５Ｃ、１５Ｋ（現像剤回収部１５Ｃ、１５Ｋについては図示せず）において、その前の色の１次転写バックアップローラ５１（Ｙ、Ｍ、Ｃ）より中間転写部４０の移動方向下流側に配置された中間転写部スクイーズ装置５２（Ｙ、Ｍ、Ｃ）の現像剤回収部として兼用することにより、それらの間隔を一定に規制することができ、構造を簡潔にして小型化を図ることができる。
【０１０３】
２次転写ユニット６０は、２次転写ローラ６１が中間転写部４０を挟んでベルト駆動ローラ４１と対向配置され、さらに２次転写ローラ６１のクリーニングブレード６２、現像剤回収部６３からなるクリーニング装置が配置される。
２次転写ユニット６０では、中間転写部４０上に色重ねして形成された中間転写像が２次転写ユニット６０の転写位置に到達するタイミングに合せて、記録媒体Ｆ５を搬送、供給し、その記録媒体Ｆ５に中間転写像が２次転写される。
２次転写ユニット６０により記録媒体Ｆ５上に転写されたトナー画像（転写像）Ｆ５ａは、後述する定着部Ｆ４０に送られ、定着が行われる。
【０１０４】
クリーニングブレード６２は、２次転写ローラ６１によって記録媒体Ｆ５上に像が転写された後に、２次転写ローラ６１上に付着した液体現像剤を掻き落として除去する機能を有している。
現像剤回収部６３は、クリーニングブレード６２により除去された液体現像剤を回収する機能を有している。
【０１０５】
次に、現像ユニット１００Ｙ、１００Ｍ、１００Ｃ、１００Ｋについて、詳細に説明する。なお、以下の説明では、代表的に、現像ユニット１００Ｙについて説明する。
現像ユニット１００Ｙは、図２に示すように、液体現像剤貯留部３１Ｙと、塗布ローラ３２Ｙと、規制ブレード３３Ｙと、現像剤攪拌ローラ３４Ｙと、現像ローラ２０Ｙと、現像ローラクリーニングブレード２１Ｙと、現像剤圧縮ローラ（圧縮手段）２２Ｙとを有し
ている。
【０１０６】
液体現像剤貯留部３１Ｙは、感光体１０Ｙに形成された潜像を現像するための液体現像剤を貯留する機能を備えたものである。
塗布ローラ３２Ｙは、液体現像剤を現像ローラ２０Ｙへ供給する機能を備えたものである。
この塗布ローラ３２Ｙは、鉄等金属性のローラの表面に溝が均一かつ螺旋状に形成されニッケルメッキが施された、いわゆるアニロクスローラを呼称されるものであり、その直径は約２５ｍｍである。本実施形態では、塗布ローラ３２Ｙの回転方向に対して斜めに複数の溝が、いわゆる切削加工や転造加工等によって形成されている。この塗布ローラ３２Ｙは、時計回りに回転しながら液体現像剤に接触することによって、溝に、液体現像剤貯留部３１Ｙ内の液体現像剤を担持して、該担持した液体現像剤を現像ローラ２０Ｙへ搬送する。
【０１０７】
規制ブレード３３Ｙは、塗布ローラ３２Ｙの表面に当接して、塗布ローラ３２Ｙ上の液体現像剤の量を規制する。すなわち、当該規制ブレード３３Ｙは、塗布ローラ３２Ｙ上の余剰液体現像剤を掻き取って、現像ローラ２０Ｙに供給する塗布ローラ３２Ｙ上の液体現像剤を計量する役割を果たす。この規制ブレード３３Ｙは、弾性体としてのウレタンゴムからなり、鉄等金属製の規制ブレード支持部材より支持されている。また、規制ブレード３３Ｙは、前述した鉛直面Ａから見て、塗布ローラ３２Ｙが回転して液体現像剤から進出する側（すなわち、鉛直面Ａから見て図２中左側）に設けられている。なお、規制ブレード３３Ｙのゴム硬度は、ＪＩＳ−Ａで約７７度であり、規制ブレード３３Ｙの、塗布ローラ３２Ｙ表面への当接部の硬度（約７７度）は、後述する現像ローラ２０Ｙの弾性体の層の塗布ローラ３２Ｙ表面への圧接部の硬度（約８５度）よりも低くなっている。また、掻き取られた余剰の液体現像剤は、液体現像剤貯留部３１Ｙに回収され、再利用される。
【０１０８】
現像剤攪拌ローラ３４Ｙは、液体現像剤を一様分散状態に攪拌する機能を備えたものである。これにより、複数個のトナー粒子１が凝集した場合であっても、トナー粒子１同士を好適に分散させることができる。特に、一旦利用した液体現像剤を再利用する場合でも、好適にトナー粒子１を分散させることができる。
液体現像剤貯留部３１Ｙ内において、液体現像剤の中のトナー粒子１はプラスの電荷を有し、液体現像剤は、現像剤撹拌ローラ３４Ｙにより撹拌されて一様分散状態になり、塗布ローラ３２Ｙが回転することによって、液体現像剤貯留部３１Ｙから汲み上げられ、規制ブレード３３Ｙによって液体現像剤量が規制されて現像ローラ２０Ｙに供給される。
【０１０９】
現像ローラ２０Ｙは、感光体１０Ｙに担持された潜像を液体現像剤により現像するために、液体現像剤を担持して感光体１０Ｙと対向する現像位置に搬送する。
現像ローラ２０Ｙは、その表面に、前述した塗布ローラ３２Ｙから液体現像剤を供給することにより、液体現像剤層２０１Ｙを形成するものである。
この現像ローラ２０Ｙは、鉄等金属製の内芯の外周部に、導電性を有する弾性体の層を備えたものであり、その直径は約２０ｍｍである。また、弾性体の層は、二層構造になっており、その内層として、ゴム硬ｑ度がＪＩＳ−Ａ約３０度で、厚み約５ｍｍのウレタンゴムが、その表層（外層）として、ゴム硬度がＪＩＳ−Ａ約８５度で、厚み約３０μｍのウレタンゴムが備えられている。そして、現像ローラ２０Ｙは、前記表層が圧接部となって、弾性変形された状態で塗布ローラ３２Ｙおよび感光体１０Ｙのそれぞれに圧接している。
【０１１０】
また、現像ローラ２０Ｙは、その中心軸を中心として回転可能であり、当該中心軸は、感光体１０Ｙの回転中心軸よりも下方にある。また、現像ローラ２０Ｙは、感光体１０Ｙの回転方向（図２において時計方向）と逆の方向（図２において反時計方向）に回転する。なお、感光体１０Ｙ上に形成された潜像を現像する際には、現像ローラ２０Ｙと感光体１０Ｙとの間に電界が形成される。
【０１１１】
現像剤圧縮ローラ２２Ｙは、現像ローラ２０Ｙに担持された液体現像剤のトナーを圧縮状態にする機能を備えた装置である。言い換えると、現像剤圧縮ローラ２２Ｙは、前述した液体現像剤層２０１Ｙに対してトナー粒子１と同極性の電界を印加することにより、図３に示すように、液体現像剤層２０１Ｙ中において、現像ローラ２０Ｙの表面近傍にトナー粒子１を偏在させる機能を備えた装置である。このようにトナー粒子を偏在させることにより、現像濃度（現像効率）を向上させることができ、その結果、品質の高い鮮明な画像を得ることができる。
【０１１２】
この現像剤圧縮ローラ２２Ｙには、クリーニングブレード２３Ｙが設けられている。
このクリーニングブレード２３Ｙは、現像剤圧縮ローラ２２Ｙに付着した液体現像剤を除去する機能を有している。クリーニングブレード２３Ｙにより除去された液体現像剤は、液体現像剤貯留部３１Ｙ内に回収され、再利用される。
また、現像ユニット１００Ｙは、現像ローラ２０Ｙの表面に当接されたゴム製の現像ローラクリーニングブレード２１Ｙを有している。この現像ローラクリーニングブレード２１Ｙは、前記現像位置で現像が行われた後に、現像ローラ２０Ｙ上に残存する液体現像剤を掻き落として除去するための装置である。現像ローラクリーニングブレード２１Ｙにより除去された液体現像剤は、液体現像剤貯留部３１Ｙ内に回収され、再利用される。
【０１１３】
また、図１、図２に示すように、画像形成装置１０００は、液体現像剤を現像部３０Ｙに補給する液体現像剤補給部８０Ｙ、８０Ｍ、８０Ｃ、８０Ｋを有する。液体現像剤補給部８０Ｙ、８０Ｍ、８０Ｃ、８０Ｋの構成は同様であるので、以下、液体現像剤補給部８０Ｙについて説明する。
液体現像剤補給部８０Ｙは、回収液体現像剤貯留部８１Ｙと、補給液体現像剤貯留部８２Ｙと、搬送手段８３Ｙ、８４Ｙと、ポンプ８５Ｙと、フィルタ８６Ｙとを有している。
【０１１４】
回収液体現像剤貯留部８１Ｙは、主として現像剤回収部１８Ｙで回収された回収液体現像剤を貯留し、搬送手段８３Ｙによって、現像部３０Ｙの液体現像剤貯留部３１Ｙに回収液体現像剤を補給する。また、補給液体現像剤貯留部８２Ｙには、液体現像剤が貯留されており、搬送手段８４Ｙによって液体現像剤貯留部３１Ｙに液体現像剤を補給する。補給液体現像剤貯留部８２Ｙに貯留された液体現像剤および回収液体現像剤貯留部８１Ｙに貯留された回収液体現像剤の組成は、液体現像剤貯留部３１Ｙに貯留された液体現像剤と同様であっても良いし、異なるものであっても良い。
【０１１５】
また、現像剤回収部１８Ｙに回収された液体現像剤は、搬送路７０Ｙによって、液体現像剤補給部８０Ｙに供給される。
また、搬送路７０Ｙには、ポンプ８５Ｙが設けられており、このポンプ８５Ｙにより、各現像剤回収部に回収された液体現像剤を回収液体現像剤貯留部８１Ｙに搬送する。
また、搬送路７０Ｙには、フィルタ８６Ｙが設けられており、粗大粒子、異物等を回収された液体現像剤から取り除くことができる。フィルタ８６Ｙに除去された粗大粒子、異物等の固形分は、図示せぬフィルタ状態の検知手段により検知される。そして、その検知結果に基づいてフィルタ８６Ｙを交換する。これにより、フィルタ８６Ｙのフィルタリング機能を安定して維持することができる。
【０１１６】
次に、定着部について説明する。
定着部Ｆ４０は、前述した現像部、転写部等において形成された未定着のトナー画像Ｆ５ａを、記録媒体Ｆ５上に定着させるものである。
定着部Ｆ４０は、図４に示すように、熱定着ローラＦ１と、加圧ローラＦ２と、耐熱ベルトＦ３と、ベルト張架部材Ｆ４と、クリーニング部材Ｆ６と、フレームＦ７と、スプリングＦ９とを有している。
熱定着ローラ（定着ローラ）Ｆ１は、パイプ材で構成されたローラ基材Ｆ１ｂと、その外周を被覆する弾性体Ｆ１ｃと、ローラ基材Ｆ１ｂの内部に、加熱源としての柱状ハロゲンランプＦ１ａとを有しており、図に矢印で示す反時計方向に回転可能になっている。
【０１１７】
熱定着ローラＦ１の内部には、加熱源を構成する２本の柱状ハロゲンランプＦ１ａ、Ｆ１ａが内蔵されており、これらの柱状ハロゲンランプＦ１ａ、Ｆ１ａの発熱エレメントは、それぞれ異なった位置に配置されている。そして、各柱状ハロゲンランプＦ１ａ、Ｆ１ａが選択的に点灯されることにより、後述する耐熱ベルトＦ３が熱定着ローラＦ１に巻き付いた定着ニップ部位と、後述するベルト張架部材Ｆ４が熱定着ローラＦ１に摺接する部位との異なる条件下や、幅の広い記録媒体と幅の狭い記録媒体との異なる条件下等での温度コントローラが容易に行われるようになっている。
【０１１８】
加圧ローラＦ２は、熱定着ローラＦ１と対向するように配されており、後述する耐熱ベルトＦ３を介して、未定着のトナー画像Ｆ５ａが形成された記録媒体Ｆ５に対して圧力を加えるよう構成されている。
また、加圧ローラＦ２は、パイプ材で構成されたローラ基材Ｆ２ｂと、その外周を被覆する弾性体Ｆ２ｃとを有し、図に矢印で示す時計方向に回転可能になっている。
【０１１９】
また、熱定着ローラＦ１の弾性体Ｆ１ｃの表層にはＰＦＡ層が設けられている。これにより、各弾性体Ｆ１ｃ、２ｃの厚みは異なるが、両弾性体Ｆ１ｃ、２ｃは略均一な弾性変形をして、いわゆる水平ニップが形成され、また、熱定着ローラＦ１の周速に対して、後述する耐熱ベルトＦ３または記録媒体Ｆ５の搬送速度に差異が生じることもないので、極めて安定した画像定着が可能となる。
【０１２０】
耐熱ベルトＦ３は、加圧ローラＦ２とベルト張架部材Ｆ４の外周に張架されて移動可能とされ、熱定着ローラＦ１と加圧ローラＦ２との間に挟圧されるエンドレスの環状のベルトである。
この耐熱ベルトＦ３は、０．０３ｍｍ以上の厚みを有し、その表面（記録媒体Ｆ５が接触する側の面）をＰＦＡで形成し、裏面（加圧ローラＦ２およびベルト張架部材Ｆ４と接触する側の面）をポリイミドで形成した２層構成のシームレスチューブで形成されている。なお、耐熱ベルトＦ３は、これに限定されず、ステンレス管やニッケル電鋳管等の金属管、シリコーン等の耐熱樹脂管等の他の材料で形成することもできる。
【０１２１】
ベルト張架部材Ｆ４は、熱定着ローラＦ１と加圧ローラＦ２との定着ニップ部よりも記録媒体Ｆ５搬送方向上流側に配設されるとともに、加圧ローラＦ２の回転軸Ｆ２ａを中心として矢印Ｐ方向に揺動可能に配設されている。
ベルト張架部材Ｆ４は、記録媒体Ｆ５が定着ニップ部を通過しない状態において、耐熱ベルトＦ３を熱定着ローラＦ１の接線方向に張架するように構成されている。記録媒体Ｆ５が定着ニップ部に進入する初期位置で定着圧力が大きいと進入がスムーズに行われなくて、記録媒体Ｆ５の先端が折れた状態で定着される場合があるが、このように耐熱ベルトＦ３を熱定着ローラＦ１の接線方向に張架する構成にすることで、記録媒体Ｆ５の進入がスムーズに行われる記録媒体Ｆ５の導入口部が形成でき、安定した記録媒体Ｆ５の定着ニップ部への進入が可能となる。
【０１２２】
ベルト張架部材Ｆ４は、耐熱ベルトＦ３の内周に嵌挿されて加圧ローラＦ２と協働して耐熱ベルトＦ３に張力ｆを付与する略半月状のベルト摺動部材（耐熱ベルトＦ３はベルト張架部材Ｆ４上を摺動する）である。このベルト張架部材Ｆ４は、耐熱ベルトＦ３が熱定着ローラＦ１と加圧ローラＦ２との押圧部接線Ｌより熱定着ローラＦ１側に巻き付けてニップを形成する位置に配置される。突壁Ｆ４ａはベルト張架部材Ｆ４の軸方向一端または両端に突設されており、この突壁Ｆ４ａは、耐熱ベルトＦ３が軸方向端の一方に寄った場合に、この耐熱ベルトＦ３がこの突壁Ｆ４ａに当接することで耐熱ベルトＦ３の端への寄りを規制するものである。突壁Ｆ４ａの熱定着ローラＦ１と反対側の端部とフレームとの間にスプリングＦ９が縮設されていて、ベルト張架部材Ｆ４の突壁Ｆ４ａが熱定着ローラＦ１に軽く押圧され、ベルト張架部材Ｆ４が熱定着ローラＦ１に摺接して位置決めされる。
【０１２３】
ベルト張架部材Ｆ４が熱定着ローラＦ１に軽く押圧される位置がニップ初期位置とされ、また、熱定着ローラＦ１に加圧ローラＦ２が押圧する位置がニップ終了位置とされる。
定着部Ｆ４０において、未定着のトナー画像Ｆ５ａが形成された記録媒体Ｆ５は、上記ニップ初期位置から定着ニップ部に進入して耐熱ベルトＦ３と熱定着ローラＦ１との間を通過し、ニップ終了位置から抜け出ることで、記録媒体Ｆ５上に形成された未定着のトナー画像Ｆ５ａが定着され、その後、熱定着ローラＦ１への加圧ローラＦ２の押圧部の接線方向Ｌに排出される。
【０１２４】
クリーニング部材Ｆ６は、加圧ローラＦ２とベルト張架部材Ｆ４との間に配置されている。
このクリーニング部材Ｆ６は耐熱ベルトＦ３の内周面に摺接して耐熱ベルトＦ３の内周面の異物や摩耗粉等をクリーニングするものである。このように異物や摩耗粉等をクリーニングすることで、耐熱ベルトＦ３をリフレッシュし、前述の摩擦係数の不安定要因を除去している。また、ベルト張架部材Ｆ４に凹部Ｆ４ｆが設けられており、耐熱ベルトＦ３から除去した異物や摩耗粉等を収納するよう構成されている。
また、定着部Ｆ４０は、記録媒体Ｆ５にトナー画像Ｆ５ａを定着させた後に、熱定着ローラＦ１の表面に付着（残存）した絶縁性液体を除去する除去ブレード（除去手段）Ｆ１２を有している。なお、この除去ブレードＦ１２は、絶縁性液体を除去するとともに、定着の際に熱定着ローラＦ１上に移行したトナー等も同時に除去することができる。
【０１２５】
なお、耐熱ベルトＦ３を加圧ローラＦ２とベルト張架部材Ｆ４とにより張架して加圧ローラＦ２で安定して駆動するには、加圧ローラＦ２と耐熱ベルトＦ３との摩擦係数をベルト張架部材Ｆ４と耐熱ベルトＦ３との摩擦係数より大きく設定するとよい。しかし、摩擦係数は、耐熱ベルトＦ３と加圧ローラＦ２との間あるいは耐熱ベルトＦ３とベルト張架部材Ｆ４との間への異物の侵入や、耐熱ベルトＦ３と加圧ローラＦ２およびベルト張架部材Ｆ４との接触部の摩耗などによって不安定になる場合がある。
【０１２６】
そこで、加圧ローラＦ２と耐熱ベルトＦ３の巻き付け角よりベルト張架部材Ｆ４と耐熱ベルトＦ３の巻き付け角が小さくなるように、また、加圧ローラＦ２の径よりベルト張架部材Ｆ４の径が小さくなるように設定する。これにより、耐熱ベルトＦ３がベルト張架部材Ｆ４を摺動する長さが短くなり、経時変化や外乱などに対する不安定要因から回避でき、耐熱ベルトＦ３を加圧ローラＦ２で安定して駆動することができるようになる。
熱定着ローラＦ１により加える熱（定着温度）は、具体的には、８０〜２００℃であるのが好ましく、１００〜１８０℃であるのがより好ましく、１００〜１５０℃であることがさらに好ましい。本発明の液体現像剤は、低温での定着性に優れるため、定着温度がこのような比較的低い温度であっても、トナー画像が記録媒体に強固に定着することができる。
【０１２７】
≪画像形成装置の第２実施形態≫
次に、本発明の画像形成装置の第２実施形態について説明する。
図５は、本発明の液体現像剤が適用される画像形成装置の第２実施形態を示す模式図、図６は、図５に示す画像形成装置の一部を拡大した拡大図である。
画像形成装置１０００’は、図５、図６に示すように、４つの現像部３０Ｙ’、３０Ｍ’、３０Ｃ’、３０Ｋ’と、中間転写部４０’と、２次転写ユニット（２次転写部）６０’と、定着部（定着装置）Ｆ４０’と、４つの液体現像剤補給部９０Ｙ’、９０Ｍ’、９０Ｃ’、９０Ｋ’とを有している。
【０１２８】
現像部３０Ｙ’、３０Ｍ’、３０Ｃ’は、それぞれ、イエロー系液体現像剤（Ｙ）、マゼンダ系液体現像剤（Ｍ）、シアン系の液体現像剤（Ｃ）で、潜像を現像し、各色に対応したカラーの単色像を形成する機能を有している。また、現像部３０Ｋ’は、ブラック系液体現像剤（Ｋ）で、潜像を現像し、ブラック（黒）の単色像を形成する機能を有している。
現像部３０Ｙ’、３０Ｍ’、３０Ｃ’、３０Ｋ’の構成は同様であるので、以下、現像部３０Ｙ’について説明する。
【０１２９】
現像部３０Ｙ’は、図６に示すように、像担持体の一例としての感光体１０Ｙ’と、感光体１０Ｙ’の回転方向に沿って、帯電ローラ１１Ｙ’と、露光ユニット１２Ｙ’と、現像ユニット１００Ｙ’と、感光体スクイーズ装置１０１Ｙ’と、１次転写バックアップローラ５１Ｙ’と、除電ユニット１６Ｙ’と、感光体クリーニングブレード１７Ｙ’と、現像剤回収部１８Ｙ’とを有している。
【０１３０】
感光体１０Ｙ’は、円筒状の基材とその外周面に形成され、例えばアモルファスシリコン等の材料で構成された感光層を有し、中心軸を中心に回転可能であり、本実施の形態においては、図５中の矢印で示すように時計回りに回転する。
感光体１０Ｙ’は、後述する現像ユニット１００Ｙ’により液体現像剤が供給され、表面に液体現像剤の層が形成されるものである。
【０１３１】
帯電ローラ１１Ｙ’は、感光体１０Ｙ’を帯電するための装置であり、露光ユニット１２Ｙ’は、レーザを照射することによって帯電された感光体１０Ｙ’上に潜像を形成する装置である。この露光ユニット１２Ｙ’は、半導体レーザ、ポリゴンミラー、Ｆ−θレンズ等を有しており、パーソナルコンピュータ、ワードプロセッサ等の不図示のホストコンピュータから入力された画像信号に基づいて、変調されたレーザを帯電された感光体１０Ｙ’上に照射する。
現像ユニット１００Ｙ’は、感光体１０Ｙ’上に形成された潜像を、本発明の液体現像剤を用いて現像するための装置である。なお、現像ユニット１００Ｙ’の詳細については後述する。
【０１３２】
感光体スクイーズ装置１０１Ｙ’は、現像ユニット１００Ｙ’より回転方向下流側に、感光体１０Ｙ’に対向して配置されており、感光体スクイーズローラ１３Ｙ’と、該感光体スクイーズローラ１３Ｙ’に押圧摺接して表面に付着した液体現像剤を除去するクリーニングブレード１４Ｙ’と、除去された液体現像剤を回収する現像剤回収部１５Ｙ’とで構成される。この感光体スクイーズ装置１０１Ｙ’は、感光体１０Ｙ’に現像された現像剤から余剰なキャリア（絶縁性液体）および本来不要なカブリトナーを回収し、顕像内のトナー粒子比率を上げる機能を有する。
【０１３３】
１次転写バックアップローラ５１Ｙ’は、感光体１０Ｙ’に形成された単色像を、後述する中間転写部４０に転写するための装置である。
除電ユニット１６Ｙ’は、１次転写バックアップローラ５１Ｙ’によって中間転写部４０’上に中間転写像が転写された後に、感光体１０Ｙ’上の残留電荷を除去する装置である。
感光体クリーニングブレード１７Ｙ’は、感光体１０Ｙ’の表面に当接されたゴム製の部材で、１次転写バックアップローラ５１Ｙ’によって中間転写部４０’上に像が転写された後に、感光体１０Ｙ’上に残存する液体現像剤を掻き落として除去する機能を有している。
【０１３４】
現像剤回収部１８Ｙ’は、感光体クリーニングブレード１７Ｙ’により除去された液体現像剤を回収する機能を有している。
中間転写部４０’は、エンドレスの弾性ベルト部材であり、図示しないモータの駆動力が伝達されるベルト駆動ローラ４１’および一対の従動ローラ４４’、４５’に張架されている。また、中間転写部４０’は、１次転写バックアップローラ５１Ｙ’、５１Ｍ’、５１Ｃ’、５１Ｋ’で感光体１０Ｙ’、１０Ｍ’、１０Ｃ’、１０Ｋ’と当接しながらベルト駆動ローラ４１’により反時計回りに回転駆動される。
【０１３５】
さらに、中間転写部４０’は、テンションローラ４９’によって所定のテンションが付与されて、たるみが除去されるようになっている。このテンションローラ４９’は、一方の従動ローラ４４’より中間転写部４０’の回転（移動）方向下流側でかつ他方の従動ローラ４５’より中間転写部４０’の回転（移動）方向上流側に配設されている。
この中間転写部４０’に、１次転写バックアップローラ５１Ｙ’、５１Ｍ’、５１Ｃ’、５１Ｋ’により、現像部３０Ｙ’、３０Ｍ’、３０Ｃ’、３０Ｋ’で形成された各色に対応した単色像が順次転写され、各色に対応した単色像が重ね合わされる。これにより、中間転写部４０’にフルカラー現像剤像（中間転写像）が形成される。
【０１３６】
中間転写部４０’には、このように複数の感光体１０Ｙ’、１０Ｍ’、１０Ｃ’、１０Ｋ’に形成した単色像を順次２次転写して重ね合わせて担持し、後述する２次転写ユニット６０’において一括して紙、フィルム、布等の記録媒体Ｆ５’に２次転写する。そのため、２次転写行程において記録媒体Ｆ５’にトナー像を転写するに当たって、記録媒体Ｆ５’表面が繊維質などによって平滑でないシート材であっても、この非平滑なシート材表面に倣って２次転写特性を向上させる手段として、弾性ベルト部材を採用している。
また、中間転写部４０’には、中間転写部クリーニングブレード４６’、現像剤回収部４７’、非接触式バイアス印加部材４８’からなるクリーニング装置が配置されている。
【０１３７】
中間転写部クリーニングブレード４６’および現像剤回収部４７’は、従動ローラ４５’側に配されている。
中間転写部クリーニングブレード４６’は、２次転写ユニット（２次転写部）６０’によって記録媒体Ｆ５’上に像が転写された後に、中間転写部４０’上に付着した液体現像剤を掻き落として除去する機能を有している。
【０１３８】
現像剤回収部４７’は、中間転写部クリーニングブレード４６’により除去された液体現像剤を回収する機能を有している。
非接触式バイアス印加部材４８’はテンションローラ４９’に対向する位置に中間転写部４０から離間して配設されている。この非接触式バイアス印加部材４８’は、二次転写後に中間転写部４０’上に残留する液体現像剤のトナー（固形分）に、このトナーと逆極性のバイアス電圧を印加するものである。これにより、トナーが除電されて中間転写部４０’へのトナーの静電付着力が低減されるようにしている。この例では、非接触式バイアス印加部材４８’として、コロナ帯電器が用いられている。
【０１３９】
なお、非接触式バイアス印加部材４８’は、必ずしもテンションローラ４９’に対向する位置に配設する必要はなく、例えば従動ローラ４２とテンションローラ４９’との間の位置等、従動ローラ４４’より中間転写部の移動方向下流側で、かつ、従動ローラ４５’より中間転写部の移動方向上流側の任意の位置に配設することができる。また、非接触式バイアス印加部材４８’はコロナ帯電器以外の公知の非接触式帯電器を用いることもできる。
【０１４０】
また、１次転写バックアップローラ５１Ｙ’より中間転写部４０’の移動方向下流側に、中間転写部スクイーズ装置５２Ｙ’が配されている。
この中間転写部スクイーズ装置５２Ｙ’は、中間転写部４０’上に転写された液体現像剤が望ましい分散状態に至っていない場合に、転写された液体現像剤から余剰の絶縁性液体を除去する手段として設けられている。
【０１４１】
中間転写部スクイーズ装置５２Ｙ’は、中間転写部スクイーズローラ５３Ｙ’と、中間転写部スクイーズローラ５３Ｙ’に押圧摺接して表面をクリーニングする中間転写部スクイーズクリーニングブレード５５Ｙ’と、中間転写部スクイーズクリーニングブレード５５Ｙ’で除去された液体現像剤を回収する現像剤回収部５６Ｙ’とから構成される。
中間転写部スクイーズ装置５２Ｙ’は、中間転写部４０’に１次転写された現像剤から余剰な絶縁性液体を回収し、像内のトナー粒子比率を上げると共に、本来不要なカブリトナーを回収する機能を有する。
【０１４２】
２次転写ユニット６０’は、互いに転写材移動方向に沿って所定間隔離間して配置された一対の２次転写ローラを備えている。これらの一対の２次転写ローラのうち、中間転写部４０’の移動方向の上流側に配置される２次転写ローラが上流側２次転写ローラ６４’である。この上流側２次転写ローラ６４’は、ベルト駆動ローラ４１’に中間転写部４０’を介して圧接可能となっている。
【０１４３】
また、一対の２次転写ローラのうち、転写材の移動方向の下流側に配置される２次転写ローラが下流側２次転写ローラ６５’である。この下流側２次転写ローラ６５’は、従動ローラ４４に中間転写部４０’を介して圧接可能となっている。
すなわち、上流側２次転写ローラ６４’、下流側２次転写ローラ６５’は、それぞれ、ベルト駆動ローラ４１’および従動ローラ４４’に掛けられた中間転写部４０’に記録媒体Ｆ５’を当接させて、中間転写部４０’上に色重ねして形成された中間転写像を記録媒体Ｆ５’に２次転写する。
【０１４４】
この場合、ベルト駆動ローラ４１’および従動ローラ４４’は、それぞれ上流側２次転写ローラ６４’、下流側２次転写ローラ６５’のバックアップローラとしても機能する。すなわち、ベルト駆動ローラ４１’は、２次転写ユニット６０’において従動ローラ４４’より記録媒体Ｆ５’の移動方向上流側に配置される上流側バックアップローラとして兼用される。また、従動ローラ４４’は、２次転写ユニット６０’においてベルト駆動ローラ４１’より記録媒体Ｆ５’の移動方向下流側に配置される下流側バックアップローラとして兼用される。
【０１４５】
したがって、２次転写ユニット６０’に搬送されてきた記録媒体Ｆ５’は、上流側２次転写ローラ６４’とベルト駆動ローラ４１’との圧接開始位置（ニップ開始位置）から下流側２次転写ローラ６５’と従動ローラ４４’との圧接終了位置（ニップ終了位置）までの転写材の所定の移動領域で中間転写部４０’に密着される。これにより、中間転写部４０上のフルカラーの中間転写像が、中間転写部４０’に密着した状態の記録媒体Ｆ５’に所定時間にわたって２次転写されるので、良好な２次転写が行われる。
【０１４６】
また、２次転写ユニット６０’は、上流２次転写ローラ６４’に対して、２次転写ローラクリーニングブレード６６’と、現像剤回収部６７’とを備えている。また、２次転写ユニット６０’は、下流２次転写ローラ６５’に対して、２次転写ローラクリーニングブレード６８’と、現像剤回収部６９’とを備えている。各２次転写ローラクリーニングブレード６６’、６８’は、それぞれ２次転写ローラ６４’、６５’に当接されて２次転写後に各２次転写ローラ６４’、６５’の表面に残留する液体現像剤を掻き落として除去する。また、各現像剤回収部６７’、６９’は、それぞれ各２次転写ローラクリーニングブレード６６’、６８’によって各２次転写ローラ６４’、６５’から掻き落とされた液体現像剤を回収して貯留する。
【０１４７】
２次転写ユニット６０’により記録媒体Ｆ５’上に転写されたトナー画像（転写像）Ｆ５ａ’は、後述する定着部（定着装置）Ｆ４０’に送られ、定着が行われる。
次に、現像ユニット１００Ｙ’、１００Ｍ’、１００Ｃ’、１００Ｋ’について、詳細に説明する。なお、以下の説明では、代表的に、現像ユニット１００Ｙ’について説明する。
現像ユニット１００Ｙ’は、図６に示すように、液体現像剤貯留部３１Ｙ’と、塗布ローラ３２Ｙ’と、規制ブレード３３Ｙ’と、現像剤攪拌ローラ３４Ｙ’、連通部３５Ｙ'と、回収スクリュー３６Ｙ’と、現像ローラ２０Ｙ’と、現像ローラクリーニングブレード２１Ｙ’と、コロナ放電器（圧縮手段）２５Ｙ’とを有している。
【０１４８】
液体現像剤貯留部３１Ｙ’は、感光体１０Ｙ’に形成された潜像を現像するための液体現像剤を貯留する機能を備えており、液体現像剤を現像部に供給する供給部３１ａＹ’と、供給部３１ａＹ’等で発生した余剰の液体現像剤を回収する回収部３１ｂＹ’と、供給部３１ａＹ’と回収部３１ｂＹ’とを仕切る仕切３１ｃＹ’とを備えている。
供給部３１ａＹ’は、液体現像剤を塗布ローラ３２Ｙ’に供給する機能を有し、現像剤撹拌ローラ３４Ｙ’を設置した凹状の部分を有する。また、供給部３１ａＹ’には、液体現像剤貯留部９３Ｙ’から連通部３５Ｙ’を通じて液体現像剤が供給される。
【０１４９】
回収部３１ｂＹ’は、供給部３１ａＹ’に過剰に供給された液体現像剤や現像剤回収部１５Ｙ’、２４Ｙ’で生じた余剰な液体現像剤を回収するものである。回収された液体現像剤は、後述する液体現像剤混合槽９３Ｙ’に搬送され、再利用される。また、回収部３１ｂＹ’は、凹状の部分を有し、その底付近に回収スクリュー３６Ｙ’が設置されている。
供給部３１ａＹ’と回収部３１ｂＹ’との境界には、壁状の仕切３１ｃＹ’が設けられている。仕切３１ｃＹ’は、供給部３１ａＹ’と回収部３１ｂＹ’とを仕切り、回収された液体現像剤の新鮮な液体現像剤への混入を防ぐことができる。また、供給部３１ａＹ’に過剰の液体現像剤が供給された際に、過剰分の液体現像剤は、仕切３１ｃＹ’を超えて供給部３１ａＹ’から回収部３１ｂＹ’へあふれ出ることができる。このため、供給部３１ａＹ’の液体現像剤の量が一定に保持されることができ、塗布ローラ３２Ｙ’に供給される液体現像剤の液量を一定に維持することができる。このため、最終的に形成される画像の画質が安定したものとなる。
【０１５０】
また、仕切３１ｃＹ’には、切欠部が設けられており、切欠部を通じて液体現像剤が供給部３１ａＹ’から回収部３１ｂＹ’へあふれ出ることができる。
塗布ローラ３２Ｙ’は、液体現像剤を現像ローラ２０Ｙ’へ供給する機能を備えたものである。
この塗布ローラ３２Ｙ’は、鉄等金属性のローラの表面に溝が均一かつ螺旋状に形成されニッケルメッキが施された、いわゆるアニロクスローラを呼称されるものであり、その直径は約２５ｍｍである。本実施形態では、塗布ローラ３２Ｙ’の回転方向に対して斜めに複数の溝が、いわゆる切削加工や転造加工等によって形成されている。この塗布ローラ３２Ｙ’は、反時計回りに回転しながら液体現像剤に接触することによって、溝に、供給部３１ａＹ’内の液体現像剤を担持して、該担持した液体現像剤を現像ローラ２０Ｙ’へ搬送する。
【０１５１】
規制ブレード３３Ｙ’は、塗布ローラ３２Ｙ’の表面に当接して、塗布ローラ３２Ｙ’上の液体現像剤の量を規制する。すなわち、当該規制ブレード３３Ｙ’は、塗布ローラ３２Ｙ’上の余剰液体現像剤を掻き取って、現像ローラ２０Ｙ’に供給する塗布ローラ３２Ｙ’上の液体現像剤を計量する役割を果たす。この規制ブレード３３Ｙ’は、弾性体としてのウレタンゴムからなり、鉄等金属製の規制ブレード支持部材より支持されている。また、規制ブレード３３Ｙ’は、塗布ローラ３２Ｙ’が回転して液体現像剤から進出する側（すなわち、図６中右側）に設けられている。なお、規制ブレード３３Ｙ’のゴム硬度は、ＪＩＳ−Ａで約７７度であり、規制ブレード３３Ｙ’の、塗布ローラ３２Ｙ’表面への当接部の硬度（約７７度）は、後述する現像ローラ２０Ｙ’の弾性体の層の塗布ローラ３２Ｙ’表面への圧接部の硬度（約８５度）よりも低くなっている。また、掻き取られた余剰の液体現像剤は、供給部３１ａＹ’に回収され、再利用される。
【０１５２】
現像剤攪拌ローラ３４Ｙ’は、液体現像剤を一様分散状態に攪拌する機能を備えたものである。これにより、複数個のトナー粒子１が凝集した場合であっても、トナー粒子１同士を好適に分散させることができる。
供給部３１ａＹ’内において、液体現像剤の中のトナー粒子１はプラスの電荷を有し、液体現像剤は、現像剤撹拌ローラ３４Ｙ’により撹拌されて一様分散状態になり、塗布ローラ３２Ｙ’が回転することによって、液体現像剤貯留部３１Ｙ’から汲み上げられ、規制ブレード３３Ｙ’によって液体現像剤量が規制されて現像ローラ２０Ｙ’に供給される。また、現像剤攪拌ローラ３４Ｙ’によって攪拌されることにより、仕切３１ｃＹ’を超えて回収部３１ｂＹ’側に液体現像剤を安定して溢れさせることができ、液体現像剤が滞留し圧縮することを防ぐことができる。
【０１５３】
さらに、現像剤攪拌ローラ３４Ｙ’は、連通部３５Ｙ'付近に設けられている。このため、連通部３５Ｙ’から供給された液体現像剤が素早く拡散することができ、液体現像剤が供給部３１ａＹ’に補給されている場合であっても、供給部３１ａＹ’の液面を安定したものとすることができる。このような現像剤攪拌ローラ３４Ｙ'が連通部３５Ｙ’付近に設けられることにより、連通部３５Ｙ’が負圧になり、自然に液体現像剤が吸い上げられることができる。
【０１５４】
連通部３５Ｙ’は、現像剤攪拌ローラ３４Ｙ’鉛直下方に対して設けられ、液体現像剤貯留部９３Ｙ’と連通し、液体現像剤混合槽９３Ｙ’から液体現像剤を供給部３１ａＹ’へ吸い上げる部分である。
連通部３５Ｙ’を現像剤攪拌ローラ３４Ｙ’の下方に設けることにより、連通部３５Ｙ’から供給される液体現像剤は、現像剤攪拌ローラ３４Ｙ’に止められることになり、吹き出しによる液上面の盛り上がりがなく、液上面がほぼ一定に保持され、塗布ローラ３２Ｙ’に安定して現像剤を供給できる。
【０１５５】
また、回収部３１ｂＹ’の底部付近に設けられた回収スクリュー３６Ｙ’は、円筒状の部材からなり、外周に螺旋状のリブを有し、回収した液体現像剤が流動性を保つ機能を有するとともに、液体現像剤の液体現像剤混合槽９３Ｙ’への搬送を促進させる機能を有している。
現像ローラ２０Ｙ’は、感光体１０Ｙ’に担持された潜像を液体現像剤により現像するために、液体現像剤を担持して感光体１０Ｙ’と対向する現像位置に搬送する。
【０１５６】
現像ローラ２０Ｙ’は、その表面に、前述した塗布ローラ３２Ｙ’から液体現像剤を供給することにより、液体現像剤層２０１Ｙ’を形成するものである。
この現像ローラ２０Ｙ’は、鉄等金属製の内芯の外周部に、導電性を有する弾性体の層を備えたものであり、その直径は約２０ｍｍである。また、弾性体の層は、二層構造になっており、その内層として、ゴム硬度がＪＩＳ−Ａ約３０度で、厚み約５ｍｍのウレタンゴムが、その表層（外層）として、ゴム硬度がＪＩＳ−Ａ約８５度で、厚み約３０μｍのウレタンゴムが備えられている。そして、現像ローラ２０Ｙ’は、前記表層が圧接部となって、弾性変形された状態で塗布ローラ３２Ｙおよび感光体１０Ｙ’のそれぞれに圧接している。
【０１５７】
また、現像ローラ２０Ｙ’は、その中心軸を中心として回転可能であり、当該中心軸は、感光体１０Ｙ’の回転中心軸よりも下方にある。また、現像ローラ２０Ｙ’は、感光体１０Ｙ’の回転方向（図６において時計方向）と逆の方向（図６において反時計方向）に回転する。なお、感光体１０Ｙ’上に形成された潜像を現像する際には、現像ローラ２０Ｙ’と感光体１０Ｙ’との間に電界が形成される。
【０１５８】
コロナ放電器（圧縮手段）２５’Ｙは、現像ローラ２０Ｙ’に担持された液体現像剤のトナーを圧縮状態にする機能を備えた装置である。言い換えると、コロナ放電器２５Ｙ’は、前述した液体現像剤層２０１Ｙ’に対してトナー粒子１と同極性の電界を印加することにより、図３に示すように、液体現像剤層２０１Ｙ’中において、現像ローラ２０Ｙ’の表面近傍にトナー粒子１を偏在させる機能を備えた装置である。このようにトナー粒子を偏在させることにより、現像濃度（現像効率）を向上させることができ、その結果、品質の高い鮮明な画像を得ることができる。
【０１５９】
なお、現像ユニット１００Ｙ’において、塗布ローラ３２Ｙ’と現像ローラ２０Ｙ’とは、異なる動力源（図示せず）によって、別駆動している。そして、塗布ローラ３２Ｙ’と現像ローラ２０Ｙ’と回転速度（線速度）比を変えることで、現像ローラ２０Ｙ’上に供給される液体現像剤の量を調整することができる。
また、現像ユニット１００Ｙ’は、現像ローラ２０Ｙ’の表面に当接されたゴム製の現像ローラクリーニングブレード２１Ｙ’と、現像剤回収部２４Ｙ’とを有している。この現像ローラクリーニングブレード２１Ｙ’は、前記現像位置で現像が行われた後に、現像ローラ２０Ｙ’上に残存する液体現像剤を掻き落として除去するための装置である。現像ローラクリーニングブレード２１Ｙ’により除去された液体現像剤は、現像剤回収部２４Ｙ’内に回収される。
【０１６０】
また、図５、図６に示すように、画像形成装置１０００’は、液体現像剤を現像部３０Ｙ’、３０Ｍ’、３０Ｃ’、３０Ｋ’に補給する液体現像剤補給部９０Ｙ’、９０Ｍ’、９０Ｃ’、９０Ｋ’を備えている。これらの液体現像剤補給部９０Ｙ’、９０Ｍ’、９０Ｃ’、９０Ｋ’は、それぞれ、液体現像剤タンク９１Ｙ’、９１Ｍ’、９１Ｃ’、９１Ｋ’と、絶縁性液体タンク９２Ｙ’、９２Ｍ’、９２Ｃ’、９２Ｋ’と、液体現像剤混合槽９３Ｙ’、９３Ｍ’、９３Ｃ’、９３Ｋ’とを備えている。
【０１６１】
各液体現像剤タンク９１Ｙ’、９１Ｍ’、９１Ｃ’、９１Ｋ’には、それぞれ各色に対応した高濃度の液体現像剤が収納されている。また、各絶縁性液体タンク９２Ｙ’、９２Ｍ’、９２Ｃ’、９２Ｋ’には、それぞれ絶縁性液体が収納されている。さらに、各液体現像剤混合槽９３Ｙ’、９３Ｍ’、９３Ｃ’、９３Ｋ’には、各液体現像剤タンク９１Ｙ’、９１Ｍ’、９１Ｃ’、９１Ｋ’からの所定量の各高濃度液体現像剤と、各絶縁性液体タンク９２Ｙ’、９２Ｍ’、９２Ｃ’、９２Ｋ’からの所定量の各絶縁性液体とが供給されるようになっている。
【０１６２】
そして、各液体現像剤混合槽９３Ｙ’、９３Ｍ’、９３Ｃ’、９３Ｋ’は、それぞれ、供給された各高濃度液体現像剤および各絶縁性液体をそれぞれ備え付けられた攪拌装置により混合撹拌して、各供給部３１ａＹ’、３１ａＭ’、３１ａＣ’、３１ａＫ’で使用する各色に対応した液体現像剤を作製する。各液体現像剤混合槽９３Ｙ’、９３Ｍ’、９３Ｃ’、９３Ｋ’でそれぞれ作製された各液体現像剤は、それぞれ各供給部３１ａＹ’、３１ａＭ’、３１ａＣ’、３１ａＫ’に供給されるようになっている。
【０１６３】
また、液体現像剤混合層９３Ｙ’には、回収部３１ｂＹ’で回収された液体現像剤が回収され、再利用される。液体現像剤混合槽９３Ｍ’、９３Ｃ’、９３Ｋ’も同様である。
なお、定着部Ｆ４０’については、前述した実施形態と同様であるので、その説明を省略する。
以上、本発明について、好適な実施形態に基づいて説明したが、本発明はこれらに限定されるものではない。
【０１６４】
例えば、本発明の液体現像剤は、前述したような液体現像装置、定着装置に適用されるものに限定されない。
また、本発明の液体現像剤は、前述したような製造方法により製造されたものに限定されない。
また、前述した実施形態では、水系分散液を得、該水系乳化液に電解質を添加することにより会合粒子を得るものとして説明したが、本発明は、これに限定されない。例えば、会合粒子は、水系液体に、着色剤とモノマーと界面活性剤と重合開始剤とを分散させ、乳化重合により、水系分散液を調製し、該水系分散液に電解質を添加して会合させる乳化重合会合法を用いて調製されたものであってもよいし、また、得られた水系分散液を噴霧乾燥することにより会合粒子を得るものであってもよい。
【０１６５】
また、前述した実施形態では、脂肪酸モノエステル中で会合粒子を解砕するものとして説明したが、会合粒子を解砕する液体として、脂肪酸モノエステルと絶縁性液体を構成するその他の成分との混合溶液を用いてもよい。このような混合溶液中で会合粒子を解砕しても、上述したような効果を得ることができる。
また、前述した実施形態では、絶縁性液体として、脂肪酸モノエステルとその他の成分を含むものとして説明したが、絶縁性液体が脂肪酸モノエステルのみで構成されたものである場合には、上述した各実施形態の混合工程を省いて液体現像剤を製造することができる。
【実施例】
【０１６６】
［１］液体現像剤の製造
（実施例１）
＜着色剤マスター溶液の調製＞
まず、第１の樹脂成分としてのポリエステル樹脂Ｌ１（重量平均分子量Ｍｗ：５，２００、ガラス転移温度Ｔｇ：４６℃、軟化温度Ｔｆ：９５℃）と、着色剤としてのシアン系顔料（大日精化社製、ピグメントブルー１５：３）との混合物（質量比Ｌ１：シアン系顔料＝５０：５０）を用意した。これらの各成分を２０Ｌ型のヘンシェルミキサーを用いて混合し、トナー製造用の原料を得た。
【０１６７】
次に、この原料（混合物）を２軸混練押出機を用いて混練した。２軸混練押出機の押出口から押し出された混練物を冷却した。
上記のようにして冷却された混練物を粗粉砕し、平均粒径：１．０ｍｍ以下の粉末とした。混練物の粗粉砕にはハンマーミルを用いた。
得られた混練物の粉末に固形分含有量が３０質量％となるようにメチルエチルケトンを加え、アイガーモーターミル（米国アイガー社製：Ｍ−１０００）で湿式分散して着色剤マスター溶液を調製した。
【０１６８】
＜樹脂液の調製＞
上記着色剤マスター溶液：３３重量部にメチルエチルケトン：２００重量部およびポリエステル樹脂Ｌ１：５７．４重量部と、第２の樹脂成分としてのポリエステル樹脂Ｈ１（重量平均分子量Ｍｗ：２３７，０００、ガラス転移温度Ｔｇ：６３℃、軟化温度Ｔｆ：１８２℃）：１５．６重量部を加えて、アイガーモーターミル（米国アイガー社製：Ｍ−１０００）で混合し、樹脂液を作製した。なお、この溶液中において、顔料は均一に微分散していた。
【０１６９】
＜水系乳化液の調製＞
マックスブレンド攪拌翼を有する円筒型の２Ｌセパラブルフラスコに上述の樹脂液を５００重量部、メチルエチルケトンを４５．５重量部入れ、樹脂液の固形分含有量を５５％とした。
【０１７０】
次いでフラスコ内の樹脂液に１規定アンモニア水：４１．７重量部（前記ポリエステル樹脂が有するカルボキシル基の総量に対するモル当量比は１．１）を加えて、スリーワンモーター（新東科学社製）により、攪拌羽の回転数を２１０ｒｐｍ（攪拌翼の周速：０．７１ｍ／ｓ）として十分に攪拌し、その後攪拌を維持しながら、脱イオン水：１３３重量部を加えた。フラスコ内の溶液の温度を２５℃に調整し、攪拌を継続しながら、上記樹脂液に対して１３３重量部の脱イオン水を滴下して転相乳化を起こし、樹脂材料を含む分散質が分散した水系乳化液を得た。
【０１７１】
＜会合による会合粒子の製造＞
次に、フラスコ内の攪拌を継続しつつ、水系乳化液に１規定アンモニア水と水との総量が５９３重量部となるように脱イオン水：２８５重量部を加えた。次いで、水系乳化液に対して、アニオン型乳化剤であるエマール０(花王社製)：２．６重量部を脱イオン水：３０重量部に希釈して添加した。
【０１７２】
その後、水系乳化液の温度を２５℃に保ちつつ、攪拌の回転数を１５０ｒｐｍ（攪拌翼の周速：０．５４ｍ／ｓ）として、３．５％の硫酸アンモニウム水溶液：３００重量部を滴下し、分散質の会合体の粒径を３．５μｍとした。滴下後、分散質の会合体の粒径が５．０μｍに成長するまで攪拌を続け会合操作を終了した。
得られた会合体分散液に対して、減圧下で有機溶剤を留去することにより乾燥し、会合粒子を得た。
なお、各実施例、比較例でのそれぞれの粒子の平均粒径は体積基準平均粒径であり、これらの粒子の平均粒径および粒度分布はＭａｓｔｅｒｓｉｚｅｒ  ２０００粒子解析装置（Ｍａｌｖｅｒｎ  Ｉｎｓｔｒｕｍｅｎｔｓ  Ｌｔｄ．製）にて測定を行った。また、上記のようにして得られた会合粒子のガラス転移温度Ｔｇを後述するような示差走査熱量測定機ＤＳＣを用いて測定したところ、ガラス転移温度Ｔｇは４７℃であった。
【０１７３】
＜液体現像剤の調製＞
上記の方法で得られた会合粒子：３７．５ｇ、大豆油とメタノールとのエステル交換反応により生成された大豆油エステル交換液（粘度５．１ｍＰａ・ｓ、日清オイリオ社製、商品名「大豆油脂肪酸メチル」）：６０ｇ、下記構造式（ＩＩＩ）で表される分散剤：０．９４ｇをセラミック製ポット(内容積６００ｍｌ)に入れ、さらにジルコニアボール（ボール直径：１ｍｍ）を体積充填率３０％になるようにセラミック製ポットに入れ、卓上ポットミルにて回転速度２２０ｒｐｍで２４時間解砕を行った。
【０１７４】
【化３】
2009042729.tif 000004
【０１７５】
その後、ハイオレイック菜種油（日清オイリオ社製、商品名「ハイオレイック菜種油」）：９０ｇを加えて、さらに、上記卓上ポットミルで回転速度２２０ｒｐｍで２４時間希釈分散を行い、液体現像剤を得た。
【０１７６】
得られた液体現像剤中における、トナー粒子の平均粒径は１．５μｍ、各トナー粒子間での粒径の標準偏差は０．６５μｍであった。また、２５℃において振動式粘度計を用いて、ＪＩＳ  Ｚ８８０９に準拠して測定される液体現像剤の粘度は、２３０ｍＰａ・ｓであった。また、液体現像剤の電気抵抗は、２．５×１０１２Ωｃｍであった。なお、このようにして得られた液体現像剤をろ過し、後述するようなＤＳＣを用いてトナー粒子のガラス転移温度Ｔｇを測定したところ、Ｔｇは、２５℃であった。
また、シアン系顔料の代わりに、マゼンダ系顔料：ピグメントレッド１２２、イエロー系顔料：ピグメントイエロー１８０、ブラック系顔料：カーボンブラック（デグサ社製、Ｐｒｉｎｔｅｘ  Ｌ）に、それぞれ変更した以外は、上記と同様にして、マゼンダ系液体現像剤、イエロー系液体現像剤、ブラック系液体現像剤を製造した。
【０１７７】
（実施例２〜１３）
使用する樹脂材料および絶縁性液体の種類、含有量などを表１に示すような構成にした以外は、前記実施例１と同様にして、各色に対応する液体現像剤を製造した。
（比較例１〜６）
使用する樹脂材料および絶縁性液体の種類、含有量などを表１に示すような構成にした以外は、前記実施例１と同様にして、各色に対応する液体現像剤を製造した。
以上の各実施例および各比較例で用いた各樹脂を合成する際に使用した全モノマー成分中における、テレフタル酸（ＴＰＡ）とイソフタル酸（ＩＰＡ）との比率、エチレングリコール（ＥＧ）とネオペンチルグリコール（ＮＰＧ）との比率、および各樹脂の物性値などを表１に示した。また、各実施例および各比較例において、使用した第１の樹脂成分および第２の樹脂成分の重量平均分子量Ｍｗ、ガラス転移温度Ｔｇ、軟化温度Ｔｆ、樹脂材料中における含有量、液体現像剤中に分散したトナー粒子のＴｇ、ならびに、絶縁性液体中で解砕する前の会合粒子のガラス転移温度Ｔｇ（Ｔｇ（１））と、液体現像剤中に分散したトナー粒子のＴｇ（Ｔｇ（２））との差であるΔＴｇ（＝Ｔｇ（２）−Ｔｇ（１））、また、脂肪酸モノエステルの種類、アルコール成分、含有量、脂肪酸モノエステル以外の主な成分の種類、絶縁性液体中の含有量等を表２に示した。
【０１７８】
また、各実施例および各比較例で得られた液体現像剤のトナー粒子中に含まれる樹脂成分の分析結果を表３に示す。
また、表１中における樹脂材料、トナー粒子のガラス転移温度Ｔｇの評価は、測定装置としてＤＳＣ（ＳＩＩ社製  ＤＳＣ−２２０Ｃ）を用いて、樹脂材料をアルミパンに約１０ｍｇとり、昇温速度：１０℃／ｍｉｎ、測定温度範囲：３０〜１５０℃の条件で測定した。なお、測定は、１回目昇降温（１０℃〜１５０℃〜１０℃）し、２回目に同条件で測定したデータを用いた。
【０１７９】
また、表１中における樹脂材料の軟化温度Ｔｆは、測定装置として高化式フローテスター（島津製作所製）を用いて、昇温速度：５℃／ｍｉｎ、ダイ穴径１．０ｍｍの条件で測定した。
なお、表１中、ラウリン酸エチルとは、ラウリン酸とエタノールとのエステル交換反応により生成されたラウリン酸モノエステルのことをいい、ヤシ油脂肪酸イソブチルとは、ヤシ油とイソブタノールとのエステル交換反応により生成されたヤシ油エステル交換液のことをいい、大豆油脂肪酸オクチルとは、大豆油と、ｎ−オクチルアルコールとのエステル交換反応により生成された大豆油エステル交換液のことをいう。また、表１中、第１の樹脂成分としてのポリエステル樹脂Ｌ１を「Ｌ１」、ポリエステル樹脂Ｌ２を「Ｌ２」、ポリエステル樹脂Ｌ３を「Ｌ３」、第２の樹脂成分としてのポリエステル樹脂Ｈ１を「Ｈ１」、ポリエステル樹脂Ｈ２を「Ｈ２」、ポリエステル樹脂Ｈ３を「Ｈ３」、ポリエステル樹脂Ｈ４を「Ｈ４」、メタノールをＭｅＯＨ、エタノールをＥｔＯＨ、イソブタノールをｉ−ＢｕＯＨ、ｎ−オクチルアルコールをＯｃｔＯＨ、油脂としてのハイオレイック菜種油（日清オイリオ社製）をａ、脂肪族炭化水素としてのコスモホワイトＰ−６０（粘度１５ｍＰａ・ｓ、コスモ石油ルブリカンツ社製）をｂ、ダイナフレシアＷ−８（粘度１４ｍＰａ・ｓ、出光興産社製）をｃ、上記構造式（ＩＩＩ）で表される分散剤をｄで示した。
【０１８０】
また、表３中、樹脂成分の分析は、以下のようにして行った。まず、液体現像剤：２０ｍｌをポリプロピレン製の５０ｍｌ遠沈管にとり、遠心分離機（相対遠心加速度：８９０Ｇ×３ｍｉｎ）で固液分離を行い、上澄み液をデカンテーションにより除去した。残さに、アイソパーＨを総量５０ｍｌになるように加え、スパチュラで十分に攪拌、混合し、再び、遠心分離、デカンテーションにより、残さを得た。上記の操作を２回繰り返し、絶縁性液体をアイソパーＨで置換した。
【０１８１】
次に、残さを２４時間自然乾燥した後に、テトロヒロドフランに溶解させ、遠心分離機にて、顔料由来の成分（残さ）と、樹脂成分の溶解した樹脂成分溶液とに分離した。樹脂成分溶液に、試料濃度（固形分濃度）が１ｍｇ／ｍｌとなるようにテトロヒドロフランを加えた。この希釈された樹脂成分溶液を、一昼夜放置した後に、孔径：０．２μｍのシリンジフィルターでろ過を行って、得られたろ過後の溶液を試料溶液とした。
【０１８２】
次に、この試料溶液に含まれる樹脂成分の分子量分布の測定をゲルパーミッションクロマトグラフィーによって行った。分析は、装置として、東ソー社製高速ＧＰＣシステム（ＨＬＣ−８２２０ＧＰＣ  内蔵ＲＩ／ＵＶ−８２２０）、カラムとしてＴＳＫｇｅｌ  ＳｕｐｅｒＨＺＭ−Ｍ（内径：４．６ｍｍ、長さ：１５ｃｍ）を４本用い、カラム温度：４０℃、インジェクション量：２０μｌの条件で行った。また、得られた分子量分布のチャートから、標準物質を標準ポリスチレン（東ソー社製）として、ピーク面積を基に、樹脂成分の重量平均分子量、トナー粒子中における含有量を求めた。
また、表３中、「Ｃ」は、前述した第１のピークのピーク面積から求められる樹脂成分のトナー粒子中における含有量であり、「Ｄ」は、前述した第２のピークのピーク面積から求められる樹脂成分のトナー粒子中における含有量である。
【０１８３】
【表１】
2009042729.tif 000005
【０１８４】
【表２】
2009042729.tif 000006
【０１８５】
【表３】
2009042729.tif 000007
【０１８６】
［２］評価
上記のようにして得られた各液体現像剤について、以下の評価を行った。
［２．１］定着強度
図１に示すような画像形成装置を用いて、前記各実施例および比較例で得られた液体現像剤による所定パターンの画像を記録紙（セイコーエプソン社製、上質紙  ＬＰＣＰＰＡ４）上に形成した。その後、図４に示すような定着装置を用いて、熱定着ローラの設定温度を１３０℃として、熱定着を行った。
その後、非オフセット領域を確認した後、記録紙上の定着像を消しゴム（ライオン事務機社製、砂字消し「ＬＩＯＮ  ２６１−１１」）を押圧荷重１．２ｋｇｆで２回擦り、画像濃度の残存率をＸ−Ｒｉｔｅ  Ｉｎｃ社製「Ｘ−Ｒｉｔｅ  ｍｏｄｅｌ  ４０４」により測定し、以下の５段階の基準に従い評価した。
Ａ  ：画像濃度残存率が９５％以上（非常に良い）。
Ｂ  ：画像濃度残存率が９０％以上９５％未満（良い）。
Ｃ  ：画像濃度残存率が８０％以上９０％未満（普通）。
Ｄ  ：画像濃度残存率が７０％以上８０％未満（やや悪い）。
Ｅ  ：画像濃度残存率が７０％未満（非常に悪い）。
【０１８７】
［２．２］低温定着性
図１に示すような画像形成装置を用いて、前記各実施例および前記各比較例で得られた液体現像剤による所定パターンの画像を記録紙（セイコーエプソン社製、上質紙  ＬＰＣＰＰＡ４）上に形成した。その後、図４に示すような定着装置を用いて、熱定着ローラの設定温度を１１０℃、１３０℃、１５０℃の３水準で熱定着を行った。
その後、非オフセット領域を確認した後、各水準で得られた記録紙上の定着像にスコッチ製メンディングテープ１０ｍｍ幅８１０−１−１８を貼り、記録紙面に対して１７０°の方向へ５ｃｍ／ｓの速度でテープを剥がし、画像濃度の残存率をＸ−Ｒｉｔｅ  Ｉｎｃ社製「Ｘ−Ｒｉｔｅ  ｍｏｄｅｌ  ５２８」により測定し、以下の５段階の基準に従い評価した。
Ａ  ：画像濃度残存率が９５％以上。
Ｂ  ：画像濃度残存率が９０％以上９５％未満。
Ｃ  ：画像濃度残存率が８０％以上９０％未満。
Ｄ  ：画像濃度残存率が７０％以上８０％未満。
Ｅ  ：画像濃度残存率が７０％未満。
【０１８８】
［２．３］保存性
前記各実施例および前記各比較例で得られた液体現像剤を、温度：１５〜２５℃の環境下に、６ヵ月間静置した。その後、液体現像剤中のトナーの様子を目視にて確認し、以下の５段階の基準に従い評価した。
Ａ  ：トナー粒子の浮遊および凝集沈降がまったく認められない。
Ｂ  ：トナー粒子の浮遊および凝集沈降がほとんど認められない。
Ｃ  ：トナー粒子の浮遊または凝集沈降がわずかに認められるが、液体現像剤として
問題の無い範囲である。
Ｄ  ：トナー粒子の浮遊または凝集沈降がはっきりと認められる。
Ｅ  ：トナー粒子の浮遊および凝集沈降が顕著に認められる。
【０１８９】
［２．４］液体現像剤の環境安定性（長期安定性）
前記各実施例および前記各比較例で得られた液体現像剤を、３５℃、相対湿度６５％の環境下に、６ヶ月間放置した。その後、液体現像剤の様子を観察し、放置前後の粘度、色、酸価、および電気抵抗値の変化を以下の５段階の基準に従い評価した。なお、酸価の測定は、ＪＩＳ  Ｋ２５０１に準拠して行った。また、液体現像剤の色の変化は、目視により評価した。また、粘度は、振動式粘度計を用いて、ＪＩＳ  Ｚ８８０９に準拠して行った。また、電気抵抗値は、ユニバーサルエレクトロメーター  ＭＭＡＩＩ−１７Ｂ、液体用電極ＬＰ−０５、シールドボックスＰ−６１８（川口電機製作所製）を用いて測定した。
【０１９０】
Ａ  ：液体現像剤の粘度／色／酸価／電気抵抗値の変化がまったく認められない。
Ｂ  ：液体現像剤の粘度／色／酸価／電気抵抗値の変化がほとんど認められない。
Ｃ  ：液体現像剤の粘度／色／酸価／電気抵抗値の変化がわずかに認められるが、液          体現像剤として問題の無い範囲である。
Ｄ  ：液体現像剤の粘度／色／酸価／電気抵抗値の変化がはっきりと認められる。
Ｅ  ：液体現像剤の粘度／色／酸価／電気抵抗値の変化が顕著に認められる。
これらの結果を、トナー粒子の平均粒径、粘度、電気抵抗とともに表２に示す。なお、粘度、及び電気抵抗は以下の４段階の基準に従い表記した。
【０１９１】
＜粘度＞
非常に良い（Ａ）  ：５０ｍＰａ・ｓ以上５００ｍＰａ・ｓ以下。
良い（Ｂ）  ：３０ｍＰａ・ｓ以上８００ｍＰａ・ｓ以下。（５０ｍＰａ・ｓ以                      上５００ｍＰａ・ｓ以下は除く）
許容範囲（Ｃ）  ：２０ｍＰａ・ｓ以上９００ｍＰａ・ｓ以下。（３０ｍＰａ・ｓ以                      上８００ｍＰａ・ｓ以下は除く）
悪い（Ｄ）  ：２０ｍＰａ・ｓ未満、もしくは、９００ｍＰａ・ｓより大きい。  
【０１９２】
＜電気抵抗＞
非常に良い（Ａ）  ：２．０×１０１２Ωｃｍ以上。
良い（Ｂ）  ：１．５×１０１２Ωｃｍ以上２．０×１０１２Ωｃｍ未満。
許容範囲（Ｃ）  ：１．０×１０１２Ωｃｍ以上１．５×１０１２Ωｃｍ未満。
悪い（Ｄ）  ：１．０×１０１２Ωｃｍ未満。
【０１９３】
［２．５］耐久性
図５に示すような画像形成装置を用いて、前記各実施例および前記各比較例で得られた液体現像剤による所定パターンの画像を５０００枚の記録紙（セイコーエプソン社製、上質紙  ＬＰＣＰＰＡ４）上に形成し、図４に示すような定着装置を用いて、熱定着ローラの設定温度を１３０℃として、熱定着を行った。１枚目に印刷にされた記録紙上の画像の画像濃度ＯＤｓと、５０００枚目に印刷された記録紙上の画像の画像濃度ＯＤｅとについて、Ｘ−Ｒｉｔｅ  Ｉｎｃ社製「Ｘ−Ｒｉｔｅ  ｍｏｄｅｌ  ５２８」を用いて測定した。そして、耐久性の指標としての画像濃度維持率（ＯＤｅ／ＯＤｓ×１００）を求め、下記の５段階の基準に従って評価した。
【０１９４】
Ａ  ：画像濃度維持率が９０％以上。
Ｂ  ：画像濃度維持率が８０％以上９０％未満。
Ｃ  ：画像濃度維持率が７０％以上８０％未満。
Ｄ  ：画像濃度維持率が６０％以上７０％未満。
Ｅ  ：画像濃度残存率が６０％未満。
これらの結果を表４に示す。
【０１９５】
【表４】
2009042729.tif 000008
【０１９６】
表４から明らかなように、本発明の液体現像剤は、低温定着に適したものであり、比較的低温で定着を行った場合においても、形成されたトナー画像は、強固に記録媒体へ定着していた。また、本発明の液体現像剤は、保存性、長期安定性に優れたものであった。これに対し、比較例の液体現像剤では、満足な結果が得られなかった。
【図面の簡単な説明】
【０１９７】
【図１】本発明の液体現像剤が適用される画像形成装置の第１実施形態を示す模式図である。
【図２】図１に示す画像形成装置の一部を拡大した拡大図である。
【図３】現像ローラ上の液体現像剤層内におけるトナー粒子の状態を示す模式図である。
【図４】図１に示す画像形成装置に適用される定着装置の一例を示す断面図である。
【図５】本発明の液体現像剤が適用される画像形成装置の第２実施形態を示す模式図である。
【図６】図５に示す画像形成装置の一部を拡大した拡大図である。
【符号の説明】
【０１９８】
１…トナー粒子  １０００、１０００’…画像形成装置  １０Ｙ、１０Ｍ、１０Ｃ、１０Ｋ、１０Ｙ’、１０Ｍ’、１０Ｃ’、１０Ｋ’…感光体  １１Ｙ、１１Ｙ’…帯電ローラ  １２Ｙ、１２Ｙ’…露光ユニット  １３Ｍ、１３Ｙ、１３Ｍ’、１３Ｙ’…感光体スクイーズローラ  １４Ｍ、１４Ｙ、１４Ｍ’、１４Ｙ’…クリーニングブレード  １５Ｍ、１５Ｙ、１５Ｍ’、１５Ｙ’…現像剤回収部  １６Ｙ、１６Ｙ’…除電ユニット  １７Ｙ、１７Ｙ’…感光体クリーニングブレード  １８Ｙ、１８Ｙ’…現像剤回収部  ２０Ｙ、２０Ｍ、２０Ｃ、２０Ｋ、２０Ｙ’、２０Ｍ’、２０Ｃ’、２０Ｋ’…現像ローラ  ２０１Ｙ、２０１Ｙ’…液体現像剤層  ２１Ｙ、２１Ｙ’…現像ローラクリーニングブレード  ２２Ｙ…現像剤圧縮ローラ  ２３Ｙ…現像剤圧縮ローラクリーニングブレード  ２４Ｙ’…現像剤回収部  ２５Ｙ’…コロナ放電器（圧縮手段）  ３０Ｙ、３０Ｍ、３０Ｃ、３０Ｋ、３０Ｙ’、３０Ｍ’、３０Ｃ’、３０Ｋ’…現像部  ３１Ｙ、３１Ｙ’…液体現像剤貯留部  ３１ａＹ’…供給部  ３１ｂＹ’…回収部  ３１ｃＹ’…仕切  ３２Ｙ、３２Ｙ’…塗布ローラ  ３３Ｙ、３３Ｙ’…規制ブレード  ３４Ｙ、３４Ｙ’…現像剤撹拌ローラ  ３５Ｙ’…連通部  ３６Ｙ’…回収スクリュー  ４０、４０’…中間転写部  ４１、４１’…ベルト駆動ローラ  ４２、４９’…テンションローラ  ４４’、４５’…従動ローラ  ４６、４６’…中間転写部クリーニングブレード  ４７、４７’…現像剤回収部  ４８’…非接触式バイアス印加部材  ５１Ｙ、５１Ｍ、５１Ｃ、５１Ｋ、５１Ｙ’、５１Ｍ’、５１Ｃ’、５１Ｋ’…１次転写バックアップローラ  ５２Ｙ、５２Ｍ、５２Ｃ、５２Ｋ、５２Ｙ’、５２Ｍ’、５２Ｃ’、５２Ｋ’…中間転写部スクイーズ装置  ５３Ｙ、５３Ｙ’…中間転写部スクイーズローラ  ５４Ｙ…中間転写部スクイーズバックアップローラ  ５５Ｙ、５５Ｙ’…中間転写部スクイーズクリーニングブレード  ５６Ｙ’…現像剤回収部  ６０、６０’…２次転写ユニット  ６１…２次転写ローラ  ６２…ローラクリーニングブレード  ６３…現像剤回収部  ６４’…上流側２次転写ローラ  ６５’…下流側２次転写ローラ  ６６’、６８’…２次転写ローラクリーニングブレード  ６７’、６９’…現像剤回収部  ７０Ｙ…搬送路  ８０Ｙ、８０Ｍ、８０Ｃ、８０Ｋ…液体現像剤補給部  ８１Ｙ…回収液体現像剤貯留部  ８２Ｙ…補給液体現像剤貯留部  ８３Ｙ、８４Ｙ…搬送手段  ８５Ｙ…ポンプ  ８６Ｙ…フィルタ  ９０Ｙ’、９０Ｍ’、９０Ｃ’、９０Ｋ’…液体現像剤補給部  ９１Ｙ’、９１Ｍ’、９１Ｃ’、９１Ｋ’…液体現像剤タンク  ９２Ｙ’、９２Ｍ’、９２Ｃ’、９２Ｋ’…絶縁性液体タンク  ９３Ｙ’、９３Ｍ’、９３Ｃ’、９３Ｋ’…液体現像剤混合槽  １００Ｙ、１００Ｙ’…現像ユニット  １０１Ｙ、１０１Ｙ’…感光体スクイーズ装置  Ｆ４０、Ｆ４０’…定着部（定着装置）  Ｆ１…熱定着ローラ（加熱ローラ）  Ｆ１ａ…柱状ハロゲンランプ  Ｆ１ｂ…ローラ基材  Ｆ１ｃ…弾性体  Ｆ１２…除去ブレード  Ｆ２…加圧ローラ  Ｆ２ａ…回転軸  Ｆ２ｂ…ローラ基材  Ｆ２ｃ…弾性体  Ｆ３…耐熱ベルト  Ｆ４…ベルト張架部材  Ｆ４ａ…突壁  Ｆ４ｆ…凹部  Ｆ５、Ｆ５’…記録媒体  Ｆ５ａ…トナー画像  Ｆ６…クリーニング部材  Ｆ７…フレーム  Ｆ９…スプリング
【図１】
2009042729.tif 000010
【図２】
2009042729.tif 000011
【図３】
2009042729.tif 000012
【図４】
2009042729.tif 000013
【図５】
2009042729.tif 000014
【図６】
2009042729.tif 000015